(57)【要約】  要約書：本発明は難燃剤ポリアミド組成物に関する。様々な態様において、本発明は、組成物の約３０重量％〜約９９重量％のポリアミドを含む難燃剤ポリアミド組成物を提供する。ポリアミドは、９０％ギ酸中の８．４重量％溶液として測定される２０以上〜３３以下の相対粘度（ＲＶ）を有する。組成物はまた、１種又は複数の難燃剤添加剤を含む。本発明の様々な態様は、同じ又はより高い濃度の難燃剤添加剤を含むが、２０未満又は３３超であるＲＶを有するポリアミドを使用する対応する組成物と比較して、改善された難燃特性を有する組成物を提供する。【特許請求の範囲】
【請求項１】
難燃剤ポリアミド組成物であって、
９０％ギ酸中８．４重量％溶液として測定される２０以上〜３３以下の相対粘度（ＲＶ）を有する、組成物の約３０重量％〜約９９重量％であるポリアミドと、
１種又は複数の難燃添加剤とを含み、
前記難燃剤ポリアミド組成物は、ポリ（アリーレンエーテル）及びその非ポリアミドコポリマーを実質的に含まず、組成物は、アンダーライターズラボラトリーズ試験番号ＵＬ９４によって測定される０．４ｍｍでのＶ−２、Ｖ−１、又はＶ−０の難燃性評価を有する、難燃剤ポリアミド組成物。
【請求項２】
前記組成物が、スチレンコポリマー、ポリオレフィン、非ポリアミドポリエステル、及びこれらの誘導体を実質的に含まない、請求項１に記載の組成物。
【請求項３】
前記組成物が、アンダーライターズラボラトリーズ試験番号ＵＬ９４によって測定される、０．４ｍｍでのＶ−０の難燃性評価を有する、請求項１〜２のいずれか一項に記載の組成物。
【請求項４】
前記ポリアミドが、９０％ギ酸中の８．４重量％溶液として測定される２０以上〜３０以下のＲＶを有する、請求項１〜３のいずれか一項に記載の組成物。
【請求項５】
前記難燃剤ポリアミド組成物が繊維である、請求項１〜４のいずれか一項に記載の組成物。
【請求項６】
前記ポリアミドがナイロン６６である、請求項１〜５のいずれか一項に記載の組成物。
【請求項７】
前記ポリアミドが前記組成物の約３５重量％〜約９６重量％である、請求項１〜６のいずれか一項に記載の組成物。
【請求項８】
前記１種又は複数の難燃剤が、前記組成物の約１重量％〜約５０重量％である、請求項１〜７のいずれか一項に記載の組成物。
【請求項９】
前記１種又は複数の難燃剤添加剤が、ハロゲン含有難燃剤添加剤、相乗剤を含むハロゲン含有難燃剤添加剤、リン含有難燃剤添加剤、無機難燃剤添加剤、窒素含有難燃剤添加物、相乗剤を含む窒素含有難燃剤添加剤、又はこれらの組み合わせである、請求項１〜８のいずれか一項に記載の組成物。
【請求項１０】
前記１種又は複数の難燃剤添加剤が、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択される、請求項１〜９のいずれか一項に記載の組成物。
【請求項１１】
１種又は複数の補強充填剤を更に含む、請求項１〜１０のいずれか一項に記載の組成物。
【請求項１２】
前記１種又は複数の補強充填剤が、炭素、ガラス、繊維材料、ケブラー、セルロース、グラフェン、シリカート、ナノチューブ、ダイヤモンド、又はこれらの組み合わせである、請求項１１に記載の組成物。
【請求項１３】
前記補強充填剤がガラス繊維である、請求項１１〜１２のいずれか一項に記載の組成物。
【請求項１４】
前記１種又は複数の補強充填剤が、前記組成物の約０．１〜約６２重量％である、請求項１１〜１３のいずれか一項に記載の組成物。
【請求項１５】
１種又は複数の加工性添加剤を更に含む、請求項１〜１４のいずれか一項に記載の組成物。
【請求項１６】
２０以上〜３３以下のＲＶの代わりに９０％ギ酸中８．４重量％溶液として測定される２０未満又は３３超のＲＶを有するポリアミドを含むが、それ以外は同一である別の組成物が、アンダーライターズラボラトリーズ試験番号ＵＬ９４によって測定される際に、難燃性が低い、請求項１〜１５のいずれか一項に記載の組成物。
【請求項１７】
２０以上〜３３以下のＲＶの代わりに９０％ギ酸中８．４重量％溶液として測定される２０未満又は３３超のＲＶを有するポリアミドを含むが、それ以外は同一である別の組成物が、アンダーライターズラボラトリーズ試験番号ＵＬ９４によって測定される際に、同じ難燃性を達成するために、前記１種又は複数の難燃剤添加剤のより高い濃度を必要とする、請求項１〜１６のいずれか一項に記載の組成物。
【請求項１８】
請求項１〜１７のいずれか一項に記載の難燃剤ポリアミド組成物の製造方法であって、前記方法が：
前記ポリアミドを前記１種又は複数の難燃剤添加剤と組み合わせて、前記難燃剤ポリアミド組成物を形成する工程を含む、難燃剤ポリアミド組成物の製造方法。
【請求項１９】
難燃剤ポリアミド組成物であって、
ナイロン６６が９０％ギ酸中８．４重量％溶液として測定される２０以上〜３３以下のＲＶを有する、前記組成物の約８０重量％〜約９９重量％であるナイロン６６と、
前記組成物の約１重量％〜約２０重量％である１種又は複数の難燃剤添加剤と、前記１種又は複数の難燃剤添加剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択され、
前記組成物は、ガラス繊維を実質的に含まず、前記組成物は、ポリ（アリーレンエーテル）及びその非ポリアミドコポリマーを実質的に含まず、前記組成物は、アンダーライターズラボラトリーズ試験番号ＵＬ９４によって測定される０．４ｍｍでのＶ−０の難燃性評価を有する、難燃剤ポリアミド組成物。
【請求項２０】
難燃剤ポリアミド組成物であって、
ナイロン６６が９０％ギ酸中８．４重量％溶液として測定される２０以上〜３３以下のＲＶを有する、前記組成物の約３０重量％〜約８０重量％であるナイロン６６と、
前記組成物の約１０重量％〜約５０重量％である１種又は複数の難燃剤添加剤と、前記１種又は複数の難燃剤添加剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択され、
前記組成物の約１重量％〜約４０重量％であるガラス繊維補強充填剤とを含み、
前記組成物は、ポリ（アリーレンエーテル）及びその非ポリアミドコポリマーを実質的に含まず、前記組成物は、アンダーライターズラボラトリーズ試験番号ＵＬ９４によって測定される０．４ｍｍでのＶ−０の難燃性評価を有する、難燃剤ポリアミド組成物。
【発明の詳細な説明】
【技術分野】
【０００１】
（関連出願の相互参照）
本出願は、参照によりその開示全体が本明細書に組み込まれる、２０１８年４月１８日出願の米国仮特許出願第６２／６５９，３５０号に対する優先権の利益を主張する。
【背景技術】
【０００２】
難燃剤（ＦＲ）添加剤をポリアミド系組成物に組み込むことは、組成物の難燃特性を改善する従来のアプローチである。所望の機械的特性に応じて、このようなシステムは、補強充填剤又は非補強充填剤で無充填又は充填されてもよい。しかし、樹脂の難燃特性及び樹脂の機械的特性及び加工特性に対する難燃剤添加剤及び充填剤の効果の間には相互作用がある。更に、難燃剤添加剤の量は、通常、組成物全体の有意な割合であり、この割合は、充填剤の濃度が増加するにつれて増加する傾向がある；例えば、いくつかの無充填系は、ほぼ９５重量％のポリアミドで構成されてもよく、一方、例えば、２５重量％のガラス充填難燃剤ポリアミドは、４０重量％未満のポリアミドから構成されてもよい。したがって、充填又は未充填のいずれであっても、所望の難燃特性及び許容可能な加工特性の両方を有するポリアミド系を、好適な機械的特性と組み合わせて設計することは難題であり得る。
【０００３】
更に、樹脂系中の全ての非ポリアミド成分の合計量が増加すると、配合段階及び成形段階の両方において許容可能な溶融加工特性が求められる。所望の難燃特性、機械的特性、及び加工特性に加えて、電気特性（例えば、誘電強度、体積及び表面抵抗率、及び比較追跡抵抗）、表面光沢、色、熱安定性、ＵＶ安定性、腐食性、移行抵抗性、耐薬品性、毒性、並びにコスト効率などの非技術的要件などの他の所望の特性があってもよく、これらに限定されるものではない。これらの他の所望の特性を達成するために、他の機能性添加剤を難燃剤組成物に組み込むことができ、その存在は難燃特性、機械的特性、及び加工特性に影響を及ぼし得る。
【０００４】
当業者への１つの課題は、樹脂系内の構成要素間の相互作用が、これらの要件を達成する際に互いに対抗し得るときに、これらの多様な要件を達成する手段を発見することである。そのため、市販されている様々な難燃剤添加剤及び機能性添加剤であっても、機械的、加工、及び他の必要な特性と組み合わせて、一緒に、所望の難燃特性（例えば、アンダーライターズラボラトリーズ試験番号ＵＬ９４試験における０．４ｍｍ厚の燃焼性試験片におけるＶ−０評価）を達成することができる、非充填樹脂又は充填樹脂中の成分の組み合わせを見つけることは、当技術分野の通常の技術を有する者にとって予測可能な経路ではない。
【発明の概要】
【０００５】
様々な態様において、本発明は、組成物の約３０重量％〜約９９重量％のポリアミドを含む難燃剤ポリアミド組成物を提供する。ポリアミドは、２０以上〜３３以下の相対粘度（ＲＶ）を有する。組成物はまた、１種又は複数の難燃剤添加剤を含む。
【０００６】
様々な態様において、本発明は、組成物の約３０重量％〜約９９重量％のナイロン６６を含む難燃剤ポリアミド組成物を提供する。ナイロン６６は、２０以上〜３３以下のＲＶを有する。組成物はまた、組成物の約１重量％〜約５０重量％である１種又は複数の難燃剤添加剤を含む。組成物は、アンダーライターズラボラトリーズ試験番号ＵＬ９４によって測定される０．４ｍｍでのＶ−２、Ｖ−１、又はＶ−０の難燃性評価を有する。
【０００７】
様々な態様において、本発明は、組成物の約８０重量％〜約９９重量％のナイロン６６を含む難燃剤ポリアミド組成物を提供する。ナイロン６６は、２０以上〜３３以下のＲＶを有する。組成物はまた、組成物の約１重量％〜約２０重量％である１種又は複数の難燃剤添加剤を含み、１種又は複数の難燃剤添加剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択される。組成物は、ガラス繊維を実質的に含まず、組成物は、アンダーライターズラボラトリーズ試験番号ＵＬ９４によって測定される０．４ｍｍでのＶ−２、Ｖ−１、又はＶ−０の難燃性評価を有する。組成物は、アンダーライターズラボラトリーズ試験番号ＵＬ９４によって測定される０．４ｍｍでのＶ−０の難燃性評価を有することができる。
【０００８】
様々な態様において、本発明は、組成物の約３０重量％〜約８０重量％であるナイロン６６を含む難燃剤ポリアミド組成物を提供する。ナイロン６６は、２０以上〜３３以下のＲＶを有する。組成物はまた、組成物の約１０重量％〜５０重量％である１種又は複数の難燃剤添加剤、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択される１種又は複数の難燃剤添加剤を含む。組成物はまた、組成物の約１重量％〜約４０重量％であるガラス繊維補強充填剤を含む。組成物は、アンダーライターズラボラトリーズ試験番号ＵＬ９４によって測定される０．４ｍｍでのＶ−２、Ｖ−１、又はＶ−０の難燃性評価を有する。組成物は、アンダーライターズラボラトリーズ試験番号ＵＬ９４によって測定される０．４ｍｍでのＶ−０の難燃性評価を有することができる。
【０００９】
様々な態様において、本発明は、本明細書に記載される難燃剤ポリアミド組成物の任意の実施形態などの難燃剤ポリアミド組成物の製造方法を提供する。方法は、ポリアミドを１種又は複数の難燃剤添加剤と組み合わせて難燃剤ポリアミド組成物を形成することを含む。
【００１０】
様々な態様において、ポリアミド及び難燃剤添加剤を含む難燃剤組成物は、他のポリアミド組成物に対して特定の利点を有することができ、そのうちの少なくともいくつかは予想外である。例えば、いくつかの態様において、難燃剤ポリアミド組成物は、高い強度及び良好な難燃特性を有する良好な加工性の組み合わせを有することができる。様々な態様において、このＲＶ範囲外のポリアミドに使用すると、結果として加工性が悪くなるため、製造又はその後の加工が失敗するであろう製造資産を使用して、２０以上〜３３以下の相対粘度（ＲＶ）を有するポリアミドを使用して、製造中及びその後の溶融加工の間の加工性が驚くほど容易な難燃剤ポリアミド組成物を製造するために、１種又は複数の難燃剤添加剤を組み込むことが可能である。
【００１１】
いくつかの態様において、１種又は複数の難燃剤添加剤は、１種又は複数の難燃剤添加剤と同じ濃度又はそれ以上の濃度を含む他のポリアミド組成物と比較して、本発明の難燃性ポリアミド組成物において、より大きな難燃性効果を有することができる。いくつかの態様において、本発明の難燃剤ポリアミド組成物中の１種又は複数の難燃剤添加剤の特定の濃度は、ＵＬ９４試験評価によって測定したときに、１種又は複数の難燃剤添加剤と同じ濃度又はそれ以上の濃度を含むが、２０未満又は３０超のＲＶを有するポリアミドを含む他の同一のポリアミド組成物と比較して、２０以上〜３３以下のＲＶを有するポリアミドと共に使用する場合、より大きな難燃効果をもたらす。
【００１２】
典型的には、ポリアミド組成物中の１種又は複数の難燃剤添加剤の濃度を低下させることにより、ポリアミド組成物の難燃性が低下する。しかし、いくつかの態様において、本発明の難燃剤ポリアミド組成物中の１種又は複数の難燃剤添加剤の濃度が低いことを使用して、１種又は複数の難燃剤添加剤と同じ濃度又はそれ以上の濃度を含むが、２０未満又は３０超のＲＶを有するポリアミドを含む他の同一のポリアミド組成物と同じ又はより良好な難燃性特性を達成することができる。
【発明を実施するための形態】
【００１３】
ここで、開示された主題の特定の態様について詳細に言及する。開示された主題は、列挙された特許請求と関連して記載されるが、例示された主題は、特許請求の範囲を開示された主題に限定することを意図しないことが理解されるであろう。
【００１４】
この文書をとおして、範囲形式で表現された値は、範囲の限度として明示的に列挙された数値を含むだけでなく、あたかも各数値及び部分範囲が明示的に列挙されているかのように、その範囲内に包含される全ての個々の数値又は部分範囲も含むように、柔軟な方法で解釈されるべきである。例えば、「約０．１％〜約５％」又は「約０．１％〜５％」の範囲は、指示された範囲内に、約０．１％〜約５％だけでなく、個々の値（例えば、１％、２％、３％、及び４％）及び部分範囲（例えば、０．１％〜０．５％、１．１％〜２．２％、３．３％〜４．４％）を含むと解釈されるべきである。別段の指示がない限り、「約Ｘ〜Ｙ」という記述は、「約Ｘ〜約Ｙ」と同じ意味を有する。同様に、別段の指示がない限り、「約Ｘ、Ｙ、又は約Ｚ」という記述は、「約Ｘ、約Ｙ、又は約Ｚ」と同じ意味を有する。
【００１５】
本文書では、用語「ａ」、「ａｎ」、又は「ｔｈｅ」は、文脈がそうでない旨を明確に指示しない限り、１種又は複数のものを含むために使用される。別段の指示がない限り、用語「又は」は、非排他的な「又は」を指すために使用される。「Ａ及びＢのうちの少なくとも１つ」又は「Ａ又はＢのうちの少なくとも１つ」は、「Ａ、Ｂ、又はＡ及びＢ」と同じ意味を有する。更に、本明細書で使用される表現又は用語、及び他に定義されていないものは、説明のみを目的としたものであり、限定を目的としたものではないことを理解されたい。セクション見出しの任意の使用は、文書の読み取りを支援することを意図しており、制限的なものと解釈されるべきではない。セクション見出しに関連する情報は、その特定のセクションの内部又は外部で生じてもよい。
【００１６】
本明細書に記載される方法において、時間的又は操作上の順序が明示的に列挙されている場合を除いて、本発明の原理から逸脱することなく、任意の順序で実行することができる。更に、明示的な請求項の文言が別個に実行されることが記載されていない限り、特定の行為を同時に実行することができる。例えば、請求されたＸを行う行為、及び請求されたＹを行う行為は、単一の操作内で同時に実行することができ、その結果生じるプロセスは、特許請求されるプロセスの文字どおりの範囲内に該当することになる。
【００１７】
本明細書で使用される用語「約」は、値又は範囲の変動の程度、例えば、記載された値又は範囲の記載された限界値の１０％以内、５％以内、又は１％以内を許容することができ、正確に記載された値又は範囲を含む。
【００１８】
本明細書で使用される用語「実質的に」は、少なくとも約５０％、６０％、７０％、８０％、９０％、９５％、９６％、９７％、９８％、９９％、９９．５％、９９．９％、９９．９９％、又は少なくとも約９９．９９９％以上、又は１００％のような大多数、又は大部分を指す。本明細書で使用される用語「実質的に含まない」は、全く有さないか、組成物が材料の約０重量％〜約５重量％、又は約０重量％〜約１重量％、又は約５重量％以下、又は約４．５重量％、４、３．５、３、２．５、２、１．５、１、０．９、０．８、０．７、０．６、０．５、０．４、０．３、０．２、０．１、０．０１、又は約０．００１重量％以下未満、それらと同等、又はそれら超などであるような、存在する物質の量が、物質を含む組成物の材料特性に影響を与えないような微細な量を有することを意味することができる。用語「実質的に含まない」は、組成物が材料の約０重量％〜約５重量％、又は約０重量％〜約１重量％、又は約５重量％以下、又は約４．５重量％、４、３．５、３、２．５、２、１．５、１、０．９、０．８、０．７、０．６、０．５、０．４、０．３、０．２、０．１、０．０１、又は約０．００１重量％以下未満、それらと同等、又はそれら超などであるような、又は約０重量％であるような、微細な量を有することを意味することができる。
【００１９】
本明細書に記載されるポリマーは、任意の好適な方法で終結することができる。いくつかの態様において、ポリマーは、好適な重合開始剤、−Ｈ、−ＯＨ、−Ｏ−、置換又は非置換−ＮＨ−、及び−Ｓ−から独立して選択される０、１、２、又は３個の基で中断された置換又は非置換（Ｃ１〜Ｃ２０）ヒドロカルビル（例えば、Ｃ１〜Ｃ１０）アルキル又は（Ｃ６〜Ｃ２０）アリール）、ポリ（置換又は非置換（Ｃ１〜Ｃ２０）ヒドロカルビルオキシ、及びポリ（置換又は非置換（Ｃ１〜Ｃ２０）ヒドロカルビルアミノ）から独立して選択される末端基で末端を形成することができる。
ポリアミド及び１種又は複数の難燃剤添加剤を含む組成物。
【００２０】
本発明の様々な態様は、難燃剤ポリアミド組成物を提供する。組成物は、組成物の約３０重量％〜約９９重量％のポリアミドを含む。ポリアミドは、２０以上〜３３以下の相対粘度（ＲＶ）を有することができる。組成物はまた、１種又は複数の難燃剤添加剤を含む。組成物は、ポリアミド、１種又は複数の難燃剤添加剤、及び充填剤などの任意の他の成分が、組成物中で互いに均一に分散されるように、実質的に均質であり得る。組成物は、良好な難燃特性を有することができる。例えば、組成物は、本明細書に記載されるアンダーライターズラボラトリーズ試験番号ＵＬ９４によって測定される０．４ｍｍでのＶ−１以上（例えば、Ｖ−１又はＶ−０）、又はＶ−０の難燃性評価を有することができる。いくつかの態様において、ポリアミドのＲＶ範囲は、１種又は複数の難燃剤添加剤の有効性を高めることができる。例えば、異なるＲＶを有するポリアミド（例えば、２０以上〜３３以下のＲＶの代わりに２０未満又は３３超のＲＶ）を含むが、それ以外は同一である別の組成物は、アンダーライターズラボラトリーズ試験番号ＵＬ９４によって測定される際に、より低い難燃性を有することができる。様々な態様において、異なるＲＶを有するポリアミド（例えば、２０以上〜３３以下のＲＶの代わりに２０未満又は３３超のＲＶ）を含むが、それ以外は同一である別の組成物は、アンダーライターズラボラトリーズ試験番号ＵＬ９４によって測定される際に、同じ難燃性を達成するために、１種又は複数の難燃剤添加剤のより高い濃度を必要とする場合がある。
【００２１】
本開示の一態様は、１種又は複数の難燃剤添加剤と組み合わせて２０以上〜３３以下の相対粘度（ＲＶ）を有するポリアミドを使用することにより、（ｉ）この範囲外のＲＶを有するポリアミドを使用する場合と比較して、難燃剤ポリアミド系の難燃特性又は分類（例えば、ＵＬ９４試験評価）を改善するか、又は（ｉｉ）難燃剤分類がその最高レベルであるか、又は既に所望のレベルにある場合、１種又は複数の難燃剤添加剤の量を減少させることが可能であることのいずれかが可能である。
【００２２】
本開示の別の態様は、このＲＶ範囲外のポリアミドに使用すると、製造及び／又はその後の加工が失敗するであろう製造資産を使用して、２０以上〜３３以下の相対粘度（ＲＶ）を有するポリアミドを使用して、製造中及びその後の溶融加工の間に加工可能な難燃剤ポリアミド樹脂を製造するために、１種又は複数の難燃剤添加剤を組み込むことが可能である。
【００２３】
難燃剤ポリアミド組成物は、１種又は複数の難燃剤添加剤の効率的な使用との組み合わせによる良好な難燃特性に加えて、良好な加工特性を有することができ、また、良好な機械的特性を有することができる。いくつかの態様において、組成物は、ＩＳＯ５２７の方法によって測定される５０ＭＰａ〜約５００ＭＰａの破断時引張強度、又は約８０ＭＰａ〜約２００ＭＰａ、又は約５０ＭＰａ以下、又は約６０ＭＰａ、６５、７０、７５、８０、８５、９０、９５、１００、１１０、１２０、１３０、１４０、１５０、１６０、１８０、２００、２２５、２５０、２７５、３００、３５０ＭＰａ、又は約４００ＭＰａ以上未満、それらと同等、それら超などであるような、破断時引張強度を有することができる。いくつかの態様において、組成物は、ＩＳＯ５２７の方法によって測定される約１，０００ＭＰａ〜約１５，０００ＭＰａの引張弾性率、又は３，５００ＭＰａ〜１３，０００ＭＰａ、又は約１，０００ＭＰａ以下、又は約２，０００ＭＰａ、３，０００、４，０００、５，０００、６，０００、７，０００、８，０００、９，０００、１０，０００、１１，０００、１２，０００、１３，０００、１４，０００、又は約１５，０００ＭＰａ以上未満、それらと同等、それら超などであるような、引張弾性率を有することができる。
【００２４】
難燃剤ポリアミド組成物は、任意の好適な物理的形態であってもよい。難燃剤ポリアミド組成物は、難燃剤繊維の形態であってもよい。
ポリアミド
【００２５】
難燃剤ポリアミド組成物中のポリアミドは、任意の好適なポリアミドであってもよい。別段の指定がない限り、ポリアミドは、単一のポリアミド、ポリアミドのブレンド、ポリアミドコポリマー、又はこれらの組み合わせであってもよい。
【００２６】
ポリアミドは、難燃剤ポリアミド組成物の任意の好適な割合を形成することができる。例えば、ポリアミドは、組成物の約３０重量％〜約９９重量％、又は約３５重量％〜約９６重量％、又は約３５重量％〜約９５重量％、又は約３０重量％以下、又は約３５重量％、４０、４５、５０、５５、６０、６５、７０、７５、８０、８５、９０、９５、９６、９７、９８、又は約９９重量％以上未満、それらと同等、又はそれら超などであってもよい。ガラス繊維を含まないか、又は他の構造充填剤を含まない組成物は、組成物の約７０重量％〜約９９重量％、又は約８５重量％〜約９６重量％、又は約７０重量％以下、又は約７２重量％、７４、７６、７８、８０、８２、８４、８６、８８、９０、９２、９４、９６、９７、９８、又は約９９重量％以上未満、それらと同等、又はそれら超などであるような、その中により高い割合のポリアミドを有することができる。ガラス繊維などの構造充填剤を含む組成物は、組成物の約３０重量％〜約８０重量％、又は組成物の約３５重量％〜約６５重量％、又は約３０重量％以下、又は約３２重量％、３４、３６、３８、４０、４２、４４、４６、４８、５０、５２、５４、５６、５８、６０、６２、６４、６６、６８、７０、７２、７４、７６、７８又は約８０重量％以上未満、それらと同等、又はそれら超などであるような、その中により低い割合のポリアミドを有することができる。
【００２７】
本明細書に記載されるポリアミドは、任意の好適なポリアミド又はポリアミドのブレンドであってもよい。ポリアミドは、コポリマーポリアミド（すなわち、コポリアミド）であってもよいか、又はこれを含むことができる。ポリアミド及びコポリアミドは、ジアミン及びジカルボン酸、及び／又はアミノカルボン酸又は対応するラクタムから誘導される。ポリアミドは、ポリアミド４、ポリアミド６、ポリアミド６６、ポリアミド６１０、ポリアミド６９、ポリアミド６１２、ポリアミド４６、ポリアミド１２１２、ポリアミド１１、ポリアミド１２、ジアミン及びジカルボン酸（例えば、ｍ−キシレンジアミン（ＭＸＤ）及びアジピン酸（業界ではポリアミドＭＸＤ６として知られる））から誘導される半芳香族ポリアミド、ジアミン及びジカルボン酸（例えば、ヘキサメチレンジアミン及びイソ−及び／又はテレフタル酸）から調製される半芳香族ポリアミド、又はこれらの組み合わせであってもよいか、又はこれらを含むことができる。様々な態様において、組成物は、９，１０−ジヒドロ−９−オキサ−１０−ホスファフェナントレン−１０−オキシド（ＤＯＰＯ）などのリン含有モノマーなどの難燃性モノマーから形成されるポリアミドコポリマーを含まなくてもよい。様々な態様において、ポリアミドは、アジピン酸−メラミン塩及びシアヌル酸−ヘキサンジアミン塩から形成されるか、又はメラミンシアヌラートの存在下でポリアミドの重合によって形成されるメラミンシアヌラートポリアミド複合体を含まなくてもよい。
【００２８】
例えば、ポリアミドは、テトラメチレンジアミン、ヘキサメチレンジアミン、２−メチルペンタメチレンジアミン（Ｄ）、ジアミノデカン、ジアミノドデカン、２，４，４−トリメチルヘキサメチレンジアミン、２，２，４−トリメチルヘキサメチレンジアミン、アジピン酸、アゼライン酸、セバシン酸、ドデカン二酸、イソ−及び／又はテレフタル酸、ε−カプロラクタム、ウンデカラクタム、ラウロラクタム、及びこれらの混合物から選択されるモノマーから形成することができる。モノマーはまた、リン含有モノマー、例えば、ビス（２−カルボキシエチル）フェニルホスフィンオキシドなどの系全体の難燃剤挙動に寄与し得るものを含んでもよい。
【００２９】
好ましくは、ポリアミドは、ヘキサメチレンジアミン及びアジピン酸を含むモノマーから形成され得る。例えば、ポリアミドは、ポリアミドＰＡ  ４６、ＰＡ  ６６、ＰＡ  ６９、ＰＡ  ６１０、ＰＡ  ６１２、ＰＡ  １０１２、ＰＡ  １２１２、ＰＡ  ６、ＰＡ  １１、ＰＡ  １２、ＰＡ  ６６／６Ｔ、ＰＡ  ６Ｉ／６Ｔ、ＰＡ  ＤＴ／６Ｔ、ＰＡ  ６６／６Ｉ／６Ｔ、又はＰＡ６／ＰＡ６６などのこれらのブレンドであってもよい。ポリアミドは、ナイロン６６であってもよく、組成物は、任意に、他の全てのポリアミドを実質的に含まなくてもよい（例えば、ナイロン６６は、組成物を形成するために使用される唯一のポリアミドであってもよい）。
【００３０】
ポリアミドは、ジカルボン酸及び二酸誘導体及びジアミンの重合によって製造することができる。場合によっては、アミノカルボン酸、アミノニトリル、又はラクタムの重合を介してポリアミドを生産することもできる。ジカルボン酸成分は、好適には、分子式ＨＯ２Ｃ−Ｒ１−ＣＯ２Ｈの少なくとも１つのジカルボン酸であり；式中、Ｒ１は、二価の脂肪族、脂環式又は芳香族ラジカル又は共有結合を表す。Ｒ１は、好適には、２〜２０個の炭素原子、例えば、２〜１２個の炭素原子又は２〜１０個の炭素原子を含む。Ｒ１は、２〜１２個の炭素原子、又は２〜１０個の炭素原子、例えば、２、４、６又は８個の炭素原子を含む直鎖又は分枝状（例えば、直鎖）アルキレンラジカル、非置換フェニレンラジカル、又は非置換シクロヘキシレンラジカルであってもよい。場合により、Ｒ１は、１個又は複数のエーテル基を含んでもよい。例えば、Ｒ１は、２〜１２個の炭素原子、又は２〜１０個の炭素原子、例えば、２、４、６又は８個の炭素原子を含むアルキレンラジカル、例えば直鎖アルキレンラジカルである。
【００３１】
好適なジカルボン酸の具体例としては、ヘキサン−１，６−二酸（アジピン酸）、オクタン−１，８二酸（スベリン酸）、デカン−１，１０−二酸（セバシン酸）、ドデカン−１，１２−二酸、１，２−シクロヘキサンジカルボン酸、１，３−シクロヘキサンジカルボン酸、１，４−シクロヘキサンジカルボン酸、１，２−シクロヘキサン二酢酸、１，３−シクロヘキサン二酢酸、ベンゼン−１，２−ジカルボン酸（フタル酸）、ベンゼン−１，３−ジカルボン酸（イソフタル酸）、ベンゼン−１，４−ジカルボン酸（テレフタル酸）、４，４’−オキシビス（安息香酸）、及び２，６−ナフタレンジカルボン酸を含むことができる。好適なジカルボン酸は、ヘキサン−１，６−二酸（アジピン酸）である。
【００３２】
ジアミン成分は、式Ｈ２Ｎ−Ｒ２−ＮＨ２の少なくとも１つのジアミンであってもよく、式中、Ｒ２は、二価脂肪族、脂環式又は芳香族ラジカルを表す。Ｒ２は、２〜２０個の炭素原子、例えば、４〜１２個の炭素原子、又は４〜１０個の炭素原子を含むことができる。Ｒ２は、４〜１２個の炭素原子、又は４〜１０個の炭素原子、例えば、４、６、又は８個の炭素原子を含む直鎖又は分枝状（例えば、直鎖）アルキレンラジカル、非置換フェニレンラジカル、又は非置換シクロヘキシレンラジカルであってもよい。場合により、Ｒ２は、１個又は複数のエーテル基を含んでもよい。例えば、Ｒ２は、４〜１２個の炭素原子、又は４〜１０個の炭素原子、例えば、２、４、６、又は８個の炭素原子を含むアルキレンラジカル、例えば直鎖アルキレンラジカルである。
【００３３】
好適なジアミンの具体例としては、テトラメチレンジアミン、ペンタメチレンジアミン、ヘキサメチレンジアミン、オクタメチレンジアミン、デカメチレンジアミン、ドデカメチレンジアミン、２−メチルペンタメチレンジアミン、３−メチルペンタメチレンジアミン、２−メチルヘキサメチレンジアミン、３−メチルヘキサメチレンジアミン、２，５−メチルヘキサメチレンジアミン、２，２，４−トリメチルヘキサメチレンジアミン、２，４，４−トリメチルヘキサメチレンジアミン、２，７−ジメチルオクタメチレンジアミン、２，２，７，７−テトラメチルオクタメチレンジアミン、１，２−シクロヘキサンジアミン、１，３−シクロヘキサンジアミン、１，４−シクロヘキサンジアミン、４，４’−ジアミノジシクロヘキシルメタン、ベンゼン−１，２−ジアミン、ベンゼン−１，３−ジアミン及びベンゼン−１，４−ジアミンを含む。好適なジアミンは、ヘキサメチレンジアミンである。
【００３４】
芳香族二酸は、好適には、式ＨＯ−Ｃ（Ｏ）−Ｒ３−Ｃ（Ｏ）−ＯＨの少なくとも１つの二酸であり、式中、変数Ｒ３は、フェニルなどの置換又は非置換アリールである。一態様において、芳香族二酸はテレフタル酸である。
【００３５】
ポリアミド樹脂は、触媒を更に含むことができる。一態様において、触媒は、ポリアミド樹脂中に、１０重量ｐｐｍ〜１，０００重量ｐｐｍの範囲の量で存在することができる。別の態様において、触媒は、１０重量ｐｐｍ〜３００重量ｐｐｍの範囲の量で存在することができる。触媒としては、リン酸、亜リン酸、次亜リン酸、次リン酸、アリールホスホン酸、アリールホスフィン酸、これらの塩、又はこれらの混合物などのリン化合物及びオキシリン化合物を挙げることができるが、これらに限定されない。一態様において、触媒は、次亜リン酸ナトリウム（ＳＨＰ）、次亜リン酸マンガン、フェニルホスフィン酸ナトリウム、フェニルホスホン酸ナトリウム、フェニルホスフィン酸カリウム、フェニルホスホン酸カリウム、ビス−フェニルホスフィン酸ヘキサメチレンジアンモニウム、トリルホスフィン酸カリウム、又はこれらの混合物であってもよい。一態様において、触媒は、次亜リン酸ナトリウム（ＳＨＰ）であってもよい。
【００３６】
様々な態様において、難燃剤ポリアミド組成物は、ポリ（アリーレンエーテル）、その非ポリアミドコポリマー、又はこれらの組み合わせを実質的に含まなくてもよい。例えば、組成物は、ポリ（フェニレンエーテル）、ポリ（フェニレンエーテル）のポリシロキサンブロックコポリマーなどの非ポリアミドコポリマー、又はこれらの組み合わせを実質的に含まなくてもよい。様々な態様において、ポリアミド組成物は、スチレンコポリマー、ポリオレフィン、非ポリアミドポリエステル、これらの誘導体、又はこれらの組み合わせを実質的に含まなくてもよい。組成物は、スチレン−エチレン−ブタジエン−スチレン（ＳＥＢＳ）、非ポリアミドポリマー、その誘導体、又はこれらの組み合わせを実質的に含まなくてもよい。組成物は、マレイン化スチレン−水素添加ブタジエン−スチレンを実質的に含まなくてもよい。ポリ（アリーレンエーテル）、その非ポリアミドコポリマー、スチレンコポリマー、ポリオレフィン、非ポリアミドポリエステル、非ポリアミドポリマー、及びこれらの誘導体のうちの任意の１種又は複数は、組成物の約０重量％〜約５重量％、又は約０重量％〜約１重量％、又は約５重量％以下、又は約４．５重量％、４、３．５、３、２．５、２、１．５、１、０．９、０．８、０．７、０．６、０．５、０．４、０．３、０．２、０．１、０．０１、又は約０．００１重量％以下未満、それらと同等、又はそれら超などであるような、又は組成物の約０重量％であるような、組成物の微細な量を形成することができる。
樹脂の相対粘度（ＲＶ）
【００３７】
難燃剤ポリアミド組成物中のポリアミドは、特定の相対粘度範囲を有し得る。相対粘度は、使用される溶媒の粘度に対する溶液の粘度の比である。ポリアミドについて、別段の指示がない限り、ＲＶは、室温及び圧力で、９０％ギ酸中８．４重量％溶液として測定される。ポリアミドは、２０以上〜３３以下、２０以上〜３０以下、２０以上〜２５以下、又は２０〜３３、２１〜３３、２２〜３３、２３〜３３、２４〜３３、２５〜３３、２６〜３３、２０以上〜３３以下、２０以上〜３２以下、２１以上〜３３以下、２２以上〜３３以下、２３以上〜３３以下、又は２０以下、又は２０．５未満、２０．５と同等、２０．５超、２１、２１．５、２２、２２．５、２３、２３．５、２４、２４．５、２５、２５．５、２６、２６．５、２７、２７．５、２８、２８．５、２９、２９．５、３０、３１、３２又は約３３以上などであるような、任意の好適なＲＶ（９０％ギ酸中８．４重量％溶液で測定される）を有することができる。本明細書の難燃剤ポリアミド組成物について、ＲＶは、１種又は複数の難燃剤添加剤などの組成物の他の成分を含まず、かつガラス繊維などの加工添加剤又は充填剤を含まずに、単独で試験したときのポリアミドのＲＶを指す。濃縮硫酸中の１重量％溶液などのＲＶを決定する他の方法を使用してもよく、本明細書で使用されるような、使用される方法と９０％ギ酸法中の８．４重量％との適切な相関を決定することができる。
【００３８】
ＲＶを決定する別の方法は、ＩＳＯ３０７によるポリアミドの粘度数（ＶＮ、粘度指数と呼ばれる場合もある）を測定し、ＩＳＯ標準内のＮ６６の変換関係を使用してＶＮをＲＶに変換することである。Ｎ６６の場合、非限定的な例として、８３．９３のＶＮ（９６％硫酸中０．５重量％溶液として決定される）は、２５のＲＶ（９０％ギ酸中８．４重量％溶液として測定される）に相当する。２９ページのＩＳＯ３０７：２００７年は、ＲＶ＝ｅｘｐ（（ＶＮ＋２０６．５２１２４／９０．２３３５５）を意味する、ＶＮ＝−２０６．５２１２４＋９０．２３３５５＊Ｉｎ（ＲＶ）としての相互変換の式を与える。この等式を使用して、Ｎ６６に関して、２２のＲＶは、約７２．４ｍｌ／ｇのＶＮに相当し、３６のＲＶは、１１６．８ｍｌ／ｇのＶＮに相当し、ＲＶは９０％ギ酸中８．４重量％溶液として測定され、ＶＮは９６％硫酸中０．５重量％溶液として測定される。厳密には、この関係はＮ６６についてのものであるが、本明細書の目的のために、他のポリアミドにほぼ適用することができ、ポリアミドが９０％ギ酸に対する溶解特性が悪いが、溶液粘度決定のために９６％硫酸中の０．５重量％溶液として溶解され得る場合に有用である。同様に、ＩＳＯ３０７：２００７年の３０ページに報告されているように、９６％硫酸中の０．５重量％溶液として測定されたＶＮは、９８％硫酸中１％溶液として測定されたＲＶに変換することができ、ＶＮ＝６９７７１＊ＲＶ−４９３７２、つまりＲＶ＝（ＶＮ＋４９３７２）／６９７７１となる。同様に、ＩＳＯ３０７：２００７年の３１〜３２ページに報告されているように、９６％硫酸中の０．５重量％溶液として測定されたＶＮは、９５．７％硫酸中１％溶液として測定されたＲＶに変換することができ、ＶＮ＝７７４５０．２＊ＲＶ−５９１９４．７又はＶＮ＝７７５７３．９＊ＲＶ−５９８９７．０、つまりＲＶ＝（ＶＮ＋５９１９４．７）／７７４５０．２又はＲＶ＝（ＶＮ＋５９８９７．０）／７７５７３．９となる。ＰＡ６６についてＩＳＯ３０７：２００７年の２７ページに報告されているように、Ｉｎ  ｙ＝０．４５４１＋０．９２６１＊Ｉｎ  ｘであり、式中、ｙは９６％硫酸中の粘度数であり、ｘは９０％ギ酸中の粘度数である。特定の溶媒での粘度測定の妨げとなる添加物が存在する場合、粘度測定値は、ある溶媒から別の溶媒に正確に変換することができない。
難燃剤添加剤
【００３９】
難燃剤ポリアミド組成物は、１種の難燃剤添加剤、又は複数の難燃剤添加剤を含むことができ、難燃剤添加剤の種類及び量は、本明細書に記載されるポリアミド組成物に所望の量の難燃効果を付与するのに十分である。
【００４０】
１種又は複数の難燃剤添加剤は、組成物の任意の好適な割合であってもよい。例えば、１種又は複数の難燃剤添加剤は、組成物の約１重量％〜約５０重量％、約３重量％〜約４０重量％、約１重量％以下、又は約２重量％、３、４、５、６、８、１０、１２、１４、１６、１８、２０、２５、３０、３５、４０、４２、４４、４６、４８、又は約５０重量％以上未満、それらと同等、又はそれら超などであってもよい。いくつかの態様において、補強充填剤を実質的に含まないか、又はガラス繊維を実質的に含まない組成物では、約３重量％〜約４０重量％、約４重量％〜１２重量％、又は約３重量％以下、又は約４重量％、５、６、７、８、９、１０、１１、１２、１４、１６、１８、２０、２２、２４、２６、２８、３０、３２、３４、３６、３８、又は約４０重量％以上未満、それらと同等、又はそれら超などであるような、より少ない量の難燃剤を使用することができる。いくつかの態様において、ガラス繊維などの補強充填剤を含む組成物では、組成物の約１０重量％〜５０重量％、又は１７重量％〜３９重量％、又は約１０重量％以下、又は約１２重量％、１４、１６、１８、２０、２２、２４、２６、２８、３０、３２、３４、３６、３８、４０、４２、４４、４６、４８、又は約５０重量％以上未満、それらと同等、又はそれら超などであるような、より多量の難燃剤を使用することができる。
【００４１】
１種又は複数の難燃剤添加剤は、ハロゲン含有難燃剤添加剤、相乗剤を含むハロゲン含有難燃剤添加剤、リン含有難燃剤添加剤、無機難燃剤添加剤、窒素含有難燃剤添加物、相乗剤を含む窒素含有難燃剤添加剤、又はこれらの組み合わせなどの任意の好適な難燃剤添加剤であってもよい。特定の難燃剤添加剤は、清澄な状態で添加することができ、又は難燃剤組成物中のポリアミドと組み合わせる前に、ポリアミドとのブレンド（例えば、マスターバッチ）として入手可能であるか、又はポリアミドとのブレンドに形成することができる。いくつかの態様において、１種又は複数の難燃剤は、Ｍｅｌａｐｕｒ（商標）ＭＣ２５、Ｍａｓｔｅｒｔｅｋ（登録商標）３７４１１５、Ｅｘｏｌｉｔ（登録商標）ＯＰ  １３１４、Ｅｘｏｌｉｔ（登録商標）ＯＰ  ９４５、ｖＰｒｅｎｉｐｈｏｒ（商標）ＥＰＦＲ−ＭＰＰ３００、ＳＡＹＴＥＸ（登録商標）ＨＰ  ７０１０、Ｃａｍｐｉｎｅ  ＰＡ  ２６１７１７、Ｆｉｒｅｂｒａｋｅ（登録商標）５００、又はこれらの組み合わせから選択することができる。１種又は複数の難燃剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択することができる。
【００４２】
広範な難燃剤添加剤としては、例えば：ハロゲン含有難燃剤添加剤、相乗剤を含むハロゲン含有難燃剤添加剤、リン含有難燃剤添加剤、無機難燃剤添加剤、窒素含有難燃剤添加剤、相乗剤を含む窒素含有難燃剤添加剤を含むことができ；これらは、単独で又は組み合わせて使用されてもよい。プラスチック添加剤ハンドブック、第５版、Ｅｄ  Ｈａｎｓ、Ｚｗｅｉｆｅｌ、Ｈａｎｓｅｒ、２０００年、ＩＳＢＮ  １−５６９９０−２９５−Ｘ、第１２章は、ポリアミド中の難燃剤添加剤の一般的なトピックを記載し、６８８ページの１表１２．１では、ポリアミドに使用される典型的な難燃剤添加剤及び様々な難燃剤添加剤の濃度を例示する。プラスチック添加剤、第４版、ｅｄ  Ｒ  Ｇａｃｈｔｅｒ及びＨ  Ｍｕｌｌｅｒ、Ｈａｎｓｅｒ、１９９３年、ＩＳＢＮ  ３−４４６−１７５７１−７、第１２章は一般的なトピックを記載し、７３９ページの表７では、難燃剤添加剤及びポリアミドに使用される難燃剤添加剤の濃度を例示する。Ｐｌａｓｔｉｃｓ  ａｎｄ  Ｔｅｘｔｉｌｅｓ  Ｐｒａｃｔｉｃａｌ  Ａｐｐｌｉｃａｔｉｏｎｓの難燃剤添加剤、Ｅｄ  Ｅｄｗａｒｄ  Ｄ．Ｗｅｉｌ、Ｓｅｒｇｅｉ  Ｖ．Ｌｅｖｃｈｉｋ。第２版、Ｈａｎｓｅｒ、２０１６年、ＩＳＢＮ：９７８−１−５６９９０−５７８−４、第５章、１１７ページは、難燃剤添加剤のトピックを記載し、難燃剤添加剤及びポリアミド全体に使用される難燃剤添加剤の濃度を例示する。難燃剤添加剤の製造業者及び提供者は、多くの場合、効果的な処方に関するガイダンスを提供しており、例えば、ＩＣＬ  Ｉｎｄｕｓｔｒｉａｌ  Ｐｒｏｄｕｃｔｓ  Ｌｔｄは、ポリアミド用のこのようなガイダンスシート：Ｆｌａｍｅ−ｒｅｔａｒｄａｎｔ  ａｄｄｉｔｉｖｅｓ  ｆｏｒ  Ｐｏｌｙａｍｉｄｅｓ（Ｇｅｎｅｒａｌ  Ａｐｐｌｉｃａｔｉｏｎ  Ｄａｔａ  ｏｎ  Ｆｌａｍｅ−Ｒｅｔａｒｄａｎｔ  Ａｄｄｉｔｉｖｅｓ  ｆｏｒ  Ｐｏｌｙａｍｉｄｅｓ  ６  ａｎｄ  ６，６）を作成しており、ｈｔｔｐ：／／ｉｃｌ−ｉｐ．ｃｏｍ／ｗｐ−ｃｏｎｔｅｎｔ／ｕｐｌｏａｄｓ２０１２／０２／Ｐｏｌｙａｍｉｄｅ−ｇｎｌ−１３０７２８．ｐｄｆから以前のものを入手することができる。
【００４３】
ハロゲン含有難燃剤添加剤としては、臭素化ポリスチレン；ポリ（ジブロモスチレン）；ポリ（ペンタブロモベンジルアクリラート）；臭素化ポリアクリラート；臭素化エポキシポリマー；テトラブロモビスフェノールＡ及びエピクロロヒドリンから誘導されるエポキシポリマー；エチレン−１，２−ビス（ペンタブロモフェニル）；デクロランプラス；塩素化ポリエチレン；又はこれらの混合物が挙げられる。
【００４４】
ハロゲン含有難燃剤添加剤と共に使用するための相乗剤としては、アンチモン（ＩＩＩ）酸化物、アンチモン（Ｖ）酸化物、アンチモン酸ナトリウム；酸化鉄（ＩＩ）、酸化鉄（ＩＩ／ＩＩＩ）、酸化鉄（ＩＩＩ）、ホウ酸亜鉛、リン酸亜鉛、スズ酸亜鉛、又はこれらの混合物を挙げることができる。
【００４５】
リン含有難燃添加剤としては、赤リン、ポリリン酸アンモニウム、メラミンポリホスファート、ポリリン酸メラミン、ピロリン酸メラミン、金属ジアルキルホスフィナート（アルミニウムメチルエチルホスフィナート、及びアルミニウムジエチルホスフィナートなど）、次亜リン酸アルミニウム、又はこれらの混合物を挙げることができる。
【００４６】
無機難燃剤添加剤としては、水酸化マグネシウム、アルミナ一水和物、アルミナ三水和物、水酸化アルミニウム、又はこれらの混合物を挙げることができる。
【００４７】
窒素含有難燃剤添加剤としては、メラミンシアヌラート、メラミンポリホスファート、ピロリン酸メラミン、メラミン、メラン、又はこれらの混合物を挙げることができる。
【００４８】
相乗剤を含む窒素含有難燃剤添加剤としては、ノボラック樹脂（例えば、ホルムアルデヒド対フェノールモル比が１未満であるフェノール−ホルムアルデヒド樹脂）などであるがこれらに限定されない相乗剤と一緒になった窒素含有難燃剤添加剤を挙げることができる。
【００４９】
少量のポリテトラフルオロエチレンを、滴下を遅延させるために、組成物又は難燃剤添加剤に組み込むことができる。
【００５０】
難燃剤添加剤の文献には、難燃剤添加剤がポリアミドに難燃特性を付与する様々な機構も記載されている。難燃剤添加剤は、凝縮相、気相、又はその両方において活性であってもよい。凝縮相において、難燃剤添加剤は、ヒートシンクとして作用してもよく、又は熱及び大量輸送を制限する炭化（例えば、膨張系）の形成に関与してもよく、又は蒸発或いは大量希釈による熱の伝導を提供してもよい。気相において、難燃剤添加剤は、気相中にラジカルを形成する揮発性種を提供することによって燃焼化学を中断することにより作用してもよく、それにより、そうでなければ火災を開始又は伝播するであろうラジカル連鎖反応をクエンチする。様々な態様において、難燃剤ポリアミド組成物は、これらの難燃機構の有効性を補助又は向上させることができる。
難燃性の測定
【００５１】
ポリマー樹脂系の難燃性を評価するためには、アンダーライターズラボラトリーズ試験番号ＵＬ９４又は別の評価系など、様々な試験及び規格がある。「ＵＬ  ９４  Ｓｔａｎｄａｒｄ  ｆｏｒ  Ｔｅｓｔｓ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ」は、ＵＬ９４試験方法及び評価基準の詳細を示す。試験方法ＡＳＴＭ  Ｄ６３５は、水平位置におけるプラスチックの燃焼速度及び／又は燃焼の程度及び時間に関する標準試験方法である。試験方法ＡＳＴＭ  Ｄ３８０１は、垂直位置における固体プラスチックの比較燃焼特性の測定に関する標準試験方法である。これらの試験方法を使用して、垂直及び水平燃焼のＵＬ９４試験評価を生成することができる。垂直燃焼試験評価（例えば：Ｖ−０、Ｖ−１、Ｖ−２）は、水平燃焼評価（ＨＢ−１、ＨＢ−２、ＨＢ−３）よりも厳密であり、達成が困難である。表１に見られるように、Ｖ−０評価はＶ−１及びＶ−２の評価とは区別され、これは、最良の難燃性評価を求める場合には許容範囲が狭くなる。特定の用途では、Ｖ−１は許容可能である。試験片は、その評価を達成するために、特定の評価のための全ての基準条件を満たさなければならない。Ｖ−２、Ｖ−１、又はＶ−０の評価のいずれか内の全ての基準条件に到達できない試験片をＶ−ＮＯＴと評価する。
【００５２】
【表１】
2021522357.tif 000002
【００５３】
ＵＬ９４燃焼性試験性能評価は、様々な厚さ、例えば、３．１８ｍｍ、３．０ｍｍ、１．５ｍｍ、０．７１ｍｍ、０．４ｍｍで評価されてもよいが、これに限定されるものではない。３．１８ｍｍのような特定の厚さでＵＬ９４  Ｖ−０評価を達成することにより、任意のより大きな厚さを有するプラスチック成形品はまた、ＵＬ９４  Ｖ−０評価を達成することが知られている。Ｖ−０の評価を得ることは、厚さ０．４ｍｍ又は０．７１ｍｍのようなより薄い試験片では、厚さ３．１８ｍｍ又は３．０ｍｍのようなより厚い試験片よりも困難である。
【００５４】
燃焼性を評価するために、他の試験及び装置としては、限界酸素指数（ＬＯＩ）試験（ＡＳＴＭ  ２８６３）；コーン熱量測定装置（燃焼中の熱放出量及び熱放出速度を測定するもので、ＡＳＴＭ  Ｅ  １３５４及びＩＳＯ５６６０−１規格は両方ともこの器具に基づいている）；グローワイヤ可燃焼性（ＩＥＣ  ６０６９５−２−１２）；又はグローワイヤ発火（ＩＥＣ  ６０６９５−２−１３）などが存在する。
【００５５】
難燃性を評価するために存在する他の試験としては、煙の発生率、煙の不明瞭化、又は煙及び燃焼ガスの毒性を測定するものが挙げられるが、これらに限定されない。
【００５６】
他の試験は、衣料の生地、室内装飾の生地、エアバッグ生地、カーペット、又はラグなどの特定用途向けの難燃性を評価するために存在する。
補強充填剤。
【００５７】
難燃剤ポリアミド組成物は、１種又は複数の補強充填剤を含むことができる。補強充填剤は、所望の機械的特性を提供する任意の好適な１種又は複数の充填剤であってもよい。例えば、１種又は複数の補強充填剤は、炭素（例えば、炭素繊維）、ガラス（例えば、ガラス繊維）、繊維材料、ケブラー、セルロース、グラフェン、シリカート、ナノチューブ、ダイヤモンド、又はこれらの組み合わせであってもよい。補強充填剤は、ガラス繊維であってもよい。
【００５８】
標準工業用ガラス充填剤繊維は、開示される組成物及びプロセスに従って有用である。ガラス繊維をナイロン６６に組み込む情報については、Ｊａｖａｎｇｕｌａ，Ｓ．、Ｇｈｏｒａｓｈｉ，Ｂ．＆Ｄｒａｕｃｋｅｒ，Ｃ．Ｃ．、Ｊｏｕｒｎａｌ  ｏｆ  Ｍａｔｅｒｉａｌｓ  Ｓｃｉｅｎｃｅ（１９９９年）３４：５１４３を参照する。１種又は複数のガラス繊維は、全ての添加剤及び充填剤（ガラス繊維を含む）完成ポリアミド組成物の重量に基づいて、難燃剤ポリアミド組成物の約０．１重量％〜約６２重量％、又は約１重量％〜約４０重量％、又は約５重量％〜約４０重量％、１０重量％以上〜６０重量％以下、１５重量％以上〜５０重量％以下、２０重量％以上〜４０重量％以下、３０重量％以上〜５０以下、又は約０．１重量％以下、約１、２、３、４、５、６、８、１０、１２、１４、１６、１８、２０、２２、２４、２６、２８、３０、３２、３４、３６、３８、４０、４２、４４、４６、４８、５０、５２、５４、５６、５８、６０重量％未満、それらと同等、又はそれら超、又は約６２重量％以上、例えば、３３重量％のガラス繊維であってもよい。
【００５９】
組成物は、１種類のガラス繊維又は複数の種類のガラス繊維を含むことができる。ガラス繊維は、円形以外の断面形状、例えば、楕円形、矩形、多葉形、又はＨ形又はＩ字形状であってもよい。１種又は複数のガラス繊維は、１８重量％以上〜６０重量％以下、１５重量％以上〜５０重量％以下、２０重量％以上〜４０重量％以下、３０重量％以上〜５０重量％以下、又は約３３重量％など、任意の好適な割合の組成物を形成することができる。ガラス繊維は、ソーダ石灰ガラス、溶融シリカガラス、ホウケイ酸ガラス、鉛酸化物ガラス、アルミノシリカートガラス、酸化物ガラス、高ジルコニア含有量を有するガラス、又はこれらの組み合わせなど、任意の好適なガラス繊維であってもよい。ガラス繊維は、任意の好適な寸法を有することができる。ガラス繊維は、約０．１ｍｍ〜約５００ｍｍ、約０．１ｍｍ〜約１００ｍｍ、約０．５ｍｍ〜約５０ｍｍ、約１ｍｍ〜約５ｍｍ、又は約０．１ｍｍ以下、又は約０．２、０．４、０．６、０．８、１、２、３、４、５、６、８、１０、１２、１４、１６、１８、２０、２５、３０、３５、４０、４５、５０、６０、７０、８０、９０、１００、１２５、１５０、１７５、２００、２２５、２５０、又は約５００ｍｍ以上未満、それらと同等、又はそれら超の長さを有することができる。ガラス繊維は、直径約０．１ミクロン〜約１０ｍｍ、直径約０．００１ｍｍ〜約１ｍｍ、又は約０．１ミクロン以下、又は１ミクロン、２、３、４、５、６、７、８、９、１０、１１、１２、１３、１４、１５、１６、１７、１８、１９、２０、２２、２４、２６、２８、３０、３５、４０、４５、５０、６０、７０、８０、９０ミクロン、０．１ｍｍ、０．２、０．４、０．６、０．８、１、２、３、４、５、６、７、８、９ｍｍ、又は約１０ｍｍ以上未満、それらと同等、又はそれら超の直径（例えば、最大断面寸法）を有することができる。
他の添加剤
【００６０】
本開示の難燃剤ポリアミド組成物は、任意の１種又は複数の好適な添加剤を含むことができる。例えば、他の添加剤としては、タルク、マイカ、クレイ、シリカ、アルミナ、カーボンブラック、天然繊維、木粉、木質繊維、非木質系植物繊維、おがくず、木屑、新聞用紙、紙、亜麻、麻、小麦藁、稲殻、ケナフ、ジュート、サイザル、ピーナッツ殻、大豆殻、又はこれらの組み合わせなどの充填剤を挙げることができる。組成物は、１種又は複数の触媒、酸発生剤、溶媒、相溶化剤、架橋剤、ブロッキング防止剤、カップリング剤、充填剤、熱安定剤、光安定剤、酸化防止剤、耐衝撃性改良剤、粘着付与剤、難燃剤、可塑剤、発泡剤、着色剤、染料、芳香剤、発泡添加剤、加工助剤、潤滑剤、接着促進剤、殺生物剤、抗菌添加剤、又はこれらの組み合わせを含むことができる。任意の添加剤の非限定的な例としては、かぶり防止剤、帯電防止剤、酸化防止剤、結合剤、発泡及び起泡剤、分散剤、増量剤、煙抑制剤、耐衝撃性改良剤、開始剤、核剤、顔料、着色剤及び染料、蛍光発光剤、可塑剤、加工助剤、剥離剤、シラン、チタナート及びジルコナート、スリップ剤、ブロッキング防止剤、安定剤、ステアラート、紫外線吸収剤、ワックス、触媒不活性化剤、又はこれらの組み合わせが挙げられる。
【００６１】
難燃剤ポリアミド組成物は、ポリアミドの加工性を向上させるため（例えば、加工中のポリアミド組成物の粘度を低下させる）などの１種又は複数の加工性添加剤を含むことができる。１種又は複数の加工性添加剤は、組成物の約０．０１重量％〜約１０重量％、約０．１重量％〜約１重量％、又は約０．０１重量％以下、又は約０．１重量％、０．２、０．３、０．４、０．５、０．６、０．８、１、１．５、２、３、４、５、６、７、８、９、又は約１０重量％以上未満それらと同等、又はそれら超などであるような、組成物の任意の好適な割合を形成することができる。好適な加工性添加剤の一例は、ＢＡＳＦの市販ポリマー添加剤製品であるＩｒｇａｎｏｘ（登録商標）Ｂ１１７１であり、これは、ヒンダードフェノール系酸化防止剤（ＣＡＳ番号２３１２８−７４−７）及びホスフィット（ＣＡＳ番号３１５７０−０４−４）のブレンドであり、加工及び長期の熱安定化のためのものである。
【００６２】
本開示の難燃剤ポリアミド組成物は、ポリアミド組成物の所望の加工又は性能特性を得るのに十分な量の従来のプラスチック添加剤を含むことができる。量は、添加剤を無駄にしたり、ポリアミド組成物の加工又は性能に悪影響を及ぼすべきではない。熱可塑性プラスチックの配合の当業者であれば、過度の実験を行うことなく、Ｐｌａｓｔｉｃｓ  Ｄｅｓｉｇｎ  Ｌｉｂｒａｒｙ（ｅｌｓｅｖｉｅｒ．ｃｏｍウェブサイトを参照）からプラスチック添加剤データベース（２００４年）を参照すると、本開示のポリアミド組成物に含めるための多くの異なる種類の添加剤から選択することができる。
【００６３】
市販されている様々な機能性添加剤であっても、当業者が、一緒に、ＵＬ９４燃焼性試験でＶ−０評価を達成することができる成分の特定の組み合わせを見つけることは、予測可能な経路ではない。
【００６４】
過度の実験を行うことなく、「Ｅｘｔｒｕｓｉｏｎ  Ｔｈｅ  Ｄｅｆｉｎｉｔｉｖｅ  Ｐｒｏｃｅｓｓｉｎｇ  Ｇｕｉｄｅ  ａｎｄ  Ｈａｎｄｂｏｏｋ」；「Ｈａｎｄｂｏｏｋ  ｏｆ  Ｍｏｌｄｅｄ  Ｐａｒｔ  Ｓｈｒｉｎｋａｇｅ  ａｎｄ  Ｗａｒｐａｇｅ」；「Ｓｐｅｃｉａｌｉｚｅｄ  Ｍｏｌｄｉｎｇ  Ｔｅｃｈｎｉｑｕｅｓ」；「Ｒｏｔａｔｉｏｎａｌ  Ｍｏｌｄｉｎｇ  Ｔｅｃｈｎｏｌｏｇｙ」；「Ｈａｎｄｂｏｏｋ  ｏｆ  Ｍｏｌｄ，Ｔｏｏｌ  ａｎｄ  Ｄｉｅ  Ｒｅｐａｉｒ  Ｗｅｌｄｉｎｇ」などの全てＰｌａｓｔｉｃｓ  Ｄｅｓｉｇｎ  Ｌｉｂｒａｒｙ（ｅｌｓｅｖｉｅｒ．ｃｏｍウェブサイトを参照）によって公開されている参考文献を使用して、本開示のポリアミド組成物を使用して、考えられる任意の形状及び外観の物品を作製することができる。
難燃剤ポリアミド組成物の製造方法。
【００６５】
本発明の様々な態様は、本明細書に記載される難燃剤ポリアミド組成物の実施形態を製造する方法を提供する。本方法は、難燃剤ポリアミド組成物を提供する任意の好適な方法であってもよい。例えば、本方法は、組成物の約３０重量％〜約９９重量％であり、２０以上〜３３以下の相対粘度（ＲＶ）を有するポリアミドを、１種又は複数の難燃剤添加剤と組み合わせて、難燃剤ポリアミド組成物を形成することを含むことができる。
【００６６】
様々な態様において、ナイロン６６などのポリアミド樹脂は、工業用配合装置又は押出装置を用いて、所定量のガラス繊維及び他の添加剤と溶融混練してもよい。例えば、ポリアミド樹脂を配合機械の供給口に供給し、ガラス繊維を供給口、側部供給口、又はこの２つのいくつかの組み合わせのいずれかで導入してもよい。所望の温度範囲、押出圧力、押出時間、スクリュー速度などの観点から、配合条件を適切に設定して、吐出口で均質化溶融物を得ることができる。配合直後の混練ガラス繊維強化ポリマー素線は、水冷却を伴う好適なペレタイザでのペレット化することができる。得られたペレットは、対象となる部品及び他の物品を製造するための射出成形などの更なる工業プロセスに有用であり得る。
【００６７】
様々な態様において、本方法は、ポリアミドを難燃剤添加剤又は別の添加剤と配合することを含む。いくつかの実施例において、本方法は、直径５６Ｌ／Ｄ（すなわち、Ｌ／Ｄ比５６）を有する直径ｌ８ｍｍを有する２本の搬送スクリューを含むコペリオンＺＳＫ１８ＭＥＧＡｌａｂなどの２軸押出機を使用して、共回転及び３００ＲＰＭなどの好適な速度で回転させることを含むことができる。バレルは、温度のゾーンでその長さに沿って加熱することができ、典型的には２７０〜３２０℃の温度でナイロン６６をポリマーを溶融させるために使用することができる。コペリオン２軸混練機ＺＳＫ１８ＭＥＧＡｌａｂの加工セクションは、様々な加工ニーズに適するように設定することができ、配合プロセスなどの多種多様なプロセスを可能にすることができる。所望に応じて、ポリマー、充填剤及び添加剤を、計量フィーダーを使用して、２軸の第１バレル部に連続的に供給することができる。材料は、スクリューに沿って搬送され、バレルの可塑化部の混練要素によって溶融及び混合することができる。次いで、ポリアミド組成物は、所望により、ガラス繊維などであるがこれらに限定されない充填剤を添加することができる側部口に沿って移動することができる。次いで、ポリアミド組成物は、脱気ゾーン上に通過し、そこから圧力蓄積ゾーンまで通過することができ、次いで、それは、レースとして穴（例えば、直径３ｍｍ）を介してダイから出ることができる。キャストレースは、水浴に投入して冷却し、ペレタイザを介してチップに切断することを可能にする。
【００６８】
本方法は、成形された形状を形成することを含むことができる。本方法は、温度ゾーン化されたバレル内の単一の回転スクリューなどの供給口を含むことができる射出成形機（例えば、Ｄｅｍａｇ  Ｓｕｍｉｔｏｍｏ  Ｓｙｔｅｃ  １００／２００）を使用することを含むことができ、ゾーンは、ナイロン６６ベースの樹脂を溶融するために典型的には４０〜３２０℃の範囲であってもよく、スクリューは、溶融した樹脂の体積を金型に注入するためにバレル内で移動してもよく、金型は、ナイロン６６ベースの樹脂のために典型的には６０〜９０℃である。金型は、所望の寸法の燃焼性試験片などの試験に好適なものを含むことができる固体部品又は試験片を得ることができる。
【実施例】
【００６９】
本開示の様々な態様は、例示として提供される以下の実施例を参照することによって、より良く理解することができる。本開示は、本明細書に記載の実施例に限定されない。
【００７０】
実施例で使用される用語「ＲＶ」は、９０％ギ酸中の８．４重量％溶液中で測定される（別段の指示がない限り）ポリマー試料の相対粘度を指す。
実施例で使用される材料
【００７１】
本明細書で使用されるように、ガラス繊維は、標準的な短いガラス繊維、例えば、Ｃｈｏｎｇｑｉｎｇ  Ｐｏｌｙｃｏｍｐ  Ｉｎｔｅｒｎａｔｉｏｎａｌ  Ｃｏｒｐ．（ｗｗｗ．ｅｐｉｃｆｉｂｅｒ．ｃｏｍ）から市販されている、ＰＡのためのチョップドストランドであり、３ｍｍのチョップド長及び１０μｍのフィラメント径を有するＥ−ガラスチョップドストランドグレード３０１ＨＰであった。本開示では、用語「ガラス繊維」は、ポリマー及び配合業界における標準的な命名法であると理解される「ＧＦ」と略される。別途記載のない限り、ポリマー試料中のＧＦの量は、合計の重量％として表される。組成物の一部は、別段の指示がない限り、重量部で与えられる。
【００７２】
本明細書で使用されるように、Ｍｅｌａｐｕｒ（商標）ＭＣ２５は、ＢＡＳＦから市販のハロゲンフリー難燃剤添加剤である。活性難燃剤添加剤、メラミンシアヌラート（ＣＡＳ番号３７６４０−５７−６）は、２５μｍ未満の粒子が９５％を占めている。
【００７３】
本明細書で使用されるように、ＢＡＳＦの市販ポリマー添加剤製品であるＩｒｇａｎｏｘ（登録商標）Ｂ１１７１は、ヒンダードフェノール系酸化防止剤（ＣＡＳ番号２３１２８−７４−７）及びホスフィット（ＣＡＳ番号３１５７０−０４−４）のブレンドであり、加工及び長期の熱安定化のためのものである。
【００７４】
本明細書で使用されるように、Ｍａｓｔｅｒｔｅｋ（登録商標）３７４１１５は、Ｃａｍｐｉｎｅ  ＮＶから入手可能なナイロン６（又はＮ６）中のメラミンシアヌラート（ＣＡＳ番号３７６４０−５７−６）の５０重量％マスターバッチである。
【００７５】
本明細書で使用されるように、Ｅｘｏｌｉｔ（登録商標）ＯＰ  １３１４は、市販の非ハロゲン難燃剤添加剤に基づく有機ホスフィナート（アルミニウムジエチルホスフィナート；ＣＡＳ番号２２５７８９−３８−８）及びＣｌａｒｉａｎｔからの相乗剤（ホウ酸亜鉛；ＣＡＳ番号１２７６７−９０−７）である。本明細書で使用されるように、Ｅｘｏｌｉｔ（登録商標）ＯＰ  ９４５は、アルミニウムジエチルホスフィナート（ＣＡＳ番号２２５７８９−３８−８）であり、Ｃｌａｒｉａｎｔにより製造される市販の難燃剤添加剤である。
【００７６】
本明細書で使用されるように、Ｐｒｅｎｉｆｏｒ（商標）ＥＰＦＲ−ＭＰＰ３００は、Ｐｒｅｓａｆｅｒ（キアゲン）Ｐｈｏｓｐｈｏｒ  Ｃｈｅｍｉｃａｌからの市販のハロゲンフリーメラミンポリホスファート（ＣＡＳ番号２１８７６８−８４−４）難燃剤添加剤である。
【００７７】
本明細書で使用されるように、ＳＡＹＴＥＸ（登録商標）ＨＰ  ７０１０（ＣＡＳ番号８８４９７−５６−７）は、Ａｌｂｅｍａｒｌｅからの市販の部類の臭素系難燃剤添加剤である。
【００７８】
本明細書で使用されるように、Ｃａｍｐｉｎｅ  ＰＡ  ２６１７１７は、ナイロン６（Ｎ６）中の三酸化アンチモン（ＣＡＳ番号１３０９−６４−４）の５０重量％マスターバッチである。Ｃａｍｐｉｎｅ  ＮＶから市販されている製品である。
【００７９】
本明細書で使用されるように、Ｆｉｒｅｂｒａｋｅ（登録商標）５００は、市販の脱水ホウ酸亜鉛（ＣＡＳ番号１２７６７−９０−７）系難燃剤である。
【００８０】
樹脂の配合、成形、及び試験
化合物を、２５ｍｍスクリューを備えたＢｅｒｓｔｏｒｆｆ  ＺＥ  ２５  ＡＸ  ４０Ｄ−ＵＴＸ２軸押出機で作製した。典型的な設定条件は、供給ゾーン１  ３０℃；ゾーン２  Ｉ６０℃；ゾーン３  ２６０℃；ゾーン４  ２８０℃；ゾーン５  ２９０℃；ゾーン６  ２８０℃；ゾーン７  ２７０℃；ゾーン８  ２７０℃；ダイ２７０℃；真空２００ｍｂａｒ；スループット１０Ｋｇ／時間である。更なる条件を実験結果の表に示す。
【００８１】
【表２】
2021522357.tif 000003
【００８２】
【表３】
2021522357.tif 000004
【００８３】
実施例１及び２を実施例３と比較すると、充填圧力の低下及びサイクル時間の短縮によって証明されるように、２５ＲＶ供給原料ポリマーを使用した加工の容易さの改善という利点が示されている。
【００８４】
【表４】
2021522357.tif 000005
【００８５】
実施例１及び２を実施例３と比較すると、比較可能な燃焼性性能が実証されている。
【００８６】
【表５】
2021522357.tif 000006
【００８７】
実施例１及び２を実施例３と比較すると、機械的特性の一部が低下しているにもかかわらず、依然として許容可能であり、一部の特性が改善されることを示している。
【００８８】
全体として、実施例１〜２を実施例３と比較すると、２５ＲＶ供給原料ポリマーを使用することによる加工の容易さの改善を示し、一方で、有用な機械的特性と共に燃焼性特性を維持することが示されている。燃焼性特性が所望の性能を満たしていない場合、加工の容易さが改善されたことにより、加工ウィンドウを当業者に拡張して、許容可能な加工、燃焼性、及び所望の機械的性能のバランスを満たすために更なる難燃剤添加剤を加えることを可能にする。
実施例４〜６．メラミンシアヌラートを含有する無充填ポリアミド配合物。
【００８９】
本明細書に記載される一般的な手順を使用して、以下の難燃剤ポリアミド組成物を、４８、３５及び２５ＲＶ  Ｎ６６供給原料ポリアミドから作製した。これらの試験片のそれぞれについて、組成物は、９５．７部の供給原料ポリアミド、４．０部のＭｅｌａｐｕｒ（商標）ＭＣ２５難燃剤添加剤、及び０．３部のＩｒｇａｎｏｘ（登録商標）Ｂ１１７１ポリマー添加剤を含有していた。
【００９０】
各試験片を適切な燃焼性又は機械的試験片に成形し、燃焼性評価及び機械的特性を決定した。
【００９１】
【表６】
2021522357.tif 000007
【００９２】
実施例４、５ａ及び５ｂを実施例６と比較すると、最大トルク％及びノズル圧力の低下によって証明されるように、２５ＲＶ供給原料ポリマーを使用した加工の容易さの改善という利点が示されている。実施例５は、実施例５ａ及び実施例５ｂにおいて２つのスクリュー速度で実行され、ペレット架橋問題は、より高速で対策された。
【００９３】
【表７】
2021522357.tif 000008
【００９４】
実施例４、５ａ及び５ｂを実施例６と比較すると、充填圧力の低下及び／又はサイクル時間の一般の短縮によって証明されるように、２５ＲＶ供給原料ポリマーを使用した加工の容易さの改善という利点が示されている。
【００９５】
【表８】
2021522357.tif 000009
【００９６】
実施例４、５ａ及び５ｂを実施例６と比較すると、比較可能な燃焼性性能が実証されている。
【００９７】
【表９】
2021522357.tif 000010
【００９８】
実施例４及び５ｂを実施例３と比較すると、機械的特性の一部が低下しているにもかかわらず、依然として許容可能であり、一部の特性が改善されることを示している。
【００９９】
全体として、実施例４、５ａ、５ｂ、及び６を比較すると、配合及び成形の両方で２５ＲＶ供給原料ポリマーを使用することによる加工の容易さの改善を示し、一方で、有用な機械的特性と共に燃焼性特性を維持し、実際にいくつかの特性が改善されていることが示されている。燃焼性特性が所望の性能を満たしていない場合、加工の容易さが改善されたことにより、加工ウィンドウを当業者に拡張して、許容可能な加工、燃焼性及び要求される機械的性能のバランスを満たすために更なる難燃剤添加剤を加えることを可能にする。
実施例７〜９．メラミンシアヌラートを含有する無充填ポリアミド配合物。
【０１００】
本明細書に記載される一般的な手順を使用して、以下の難燃剤ポリアミド組成物を、４８、３５及び２５ＲＶ  Ｎ６６供給原料ポリアミドから作製した。試験組成物は、８７．７部の２５ＲＶ  Ｎ６６ポリアミド、１２．０部のＭａｓｔｅｒｔｅｋ（登録商標）３７４１１５難燃剤添加剤マスターバッチ、及び０．３部のＩｒｇａｎｏｘ（登録商標）Ｂ１１７１ポリマー添加剤を含有していた。
【０１０１】
各試験片を適切な燃焼性又は機械的試験片に成形し、燃焼性評価及び機械的特性を決定した。
【０１０２】
【表１０】
2021522357.tif 000011
【０１０３】
実施例７及び８を実施例９と比較すると、最大トルク％及びノズル圧力の低下によって証明されるように、２５ＲＶ供給原料ポリマーを使用した加工の容易さの改善という利点が示されている。
【０１０４】
【表１１】
2021522357.tif 000012
【０１０５】
実施例７及び８を実施例９と比較すると、充填圧力の低下及び／又はサイクル時間の一般の短縮によって証明されるように、２５ＲＶ供給原料ポリマーを使用した加工の容易さの改善という利点が示されている。
【０１０６】
【表１２】
2021522357.tif 000013
【０１０７】
実施例７及び８を実施例９と比較すると、比較可能な燃焼性性能が実証されている。高粘度の供給原料樹脂配合物のＶ−２の評価と比較して、Ｖ−０評価によって証明されるように、２５ＲＶ供給原料樹脂配合物で改善が観察された。
【０１０８】
【表１３】
2021522357.tif 000014
【０１０９】
実施例７及び８を実施例９と比較すると、機械的特性の一部が低下しているにもかかわらず、依然として許容可能であり、一部の特性が改善されることを示している。
【０１１０】
全体として、実施例７、及び８を実施例９と比較すると、配合及び成形の両方で２５ＲＶ供給原料ポリマーを使用することによる加工の容易さの改善を示し、一方で、有用な機械的特性と共に燃焼性特性を維持し、実際にいくつかの特性が改善されていることが示されている。燃焼性特性が所望の性能を満たしていない場合、加工の容易さが改善されたことにより、加工ウィンドウを当業者に拡張して、許容可能な加工、燃焼性及び要求される機械的性能のバランスを満たすために更なる難燃剤添加剤を加えることを可能にする。
実施例１０〜１２．ハロゲン及びアンチモンを含まないリン含有難燃剤を用いた配合物及び配合条件及び挙動。
【０１１１】
本明細書に記載される一般的な手順を使用して、以下の難燃剤ポリアミド組成物を、４８、３５及び２５ＲＶ  Ｎ６６供給原料ポリアミドから作製した。試験組成物は、６２．２部の２５ＲＶ  Ｎ６６ポリアミド、１５．０部のガラス繊維、２２．５部のＥｘｏｌｉｔ（登録商標）ＯＰ  １３１４難燃剤添加剤、及び０．３部のＩｒｇａｎｏｘ（登録商標）Ｂ１１７１ポリマー添加剤を含有していた。
【０１１２】
各試験片を適切な燃焼性又は機械的試験片に成形し、燃焼性評価及び機械的特性を決定した。
【０１１３】
【表１４】
2021522357.tif 000015
【０１１４】
実施例１０及び１１を実施例１２と比較すると、最大トルク％及びノズル圧力の低下によって証明されるように、２５ＲＶ供給原料ポリマーを使用した加工の容易さの改善という利点が示されている。
【０１１５】
【表１５】
2021522357.tif 000016
【０１１６】
実施例１０及び１１を実施例１２と比較すると、充填圧力の低下及び／又はサイクル時間の一般の短縮によって証明されるように、２５ＲＶ供給原料ポリマーを使用した加工の容易さの改善という利点が示されている。
【０１１７】
【表１６】
2021522357.tif 000017
【０１１８】
実施例１０及び１１を実施例１２と比較すると、比較可能な燃焼性性能が実証されている。
【０１１９】
【表１７】
2021522357.tif 000018
【０１２０】
実施例１０及び１１を実施例１２と比較すると、機械的特性の一部が低下しているにもかかわらず、依然として許容可能であり、一部の特性が改善されることを示している。
【０１２１】
全体として、実施例１０、１１、及び１２を比較すると、配合及び成形の両方で２５ＲＶ供給原料ポリマーを使用することによる加工の容易さの改善を示し、一方で、有用な機械的特性と共に燃焼性特性を維持し、実際にいくつかの特性が改善されていることが示されている。燃焼性特性が所望の性能を満たしていない場合、加工の容易さが改善されたことにより、加工ウィンドウを当業者に拡張して、許容可能な加工、燃焼性及び要求される機械的性能のバランスを満たすために更なる難燃剤添加剤を加えることを可能にする。
実施例１３〜１５．ハロゲン及びアンチモンを含まない、リン含有難燃剤添加剤を含むポリアミド配合物。
【０１２２】
本明細書に記載される一般的な手順を使用して、以下の難燃剤ポリアミド組成物を、４８、３５及び２５ＲＶ  Ｎ６６供給原料ポリアミドから作製した。試験組成物は、６０．１部の２５ＲＶ  Ｎ６６ポリアミド、１５．０部のガラス繊維、１２．３部のＥｘｏｌｉｔ（登録商標）ＯＰ  １３１４難燃剤添加剤、１２．３部のＰｒｅｎｉｆｏｒ（商標）ＥＰＦＲ−ＭＰＰ３００難燃剤添加剤、及び０．３部のＩｒｇａｎｏｘ（登録商標）Ｂ１１７１ポリマー添加剤を含有していた。
【０１２３】
各試験片を適切な燃焼性又は機械的試験片に成形し、燃焼性評価及び機械的特性を決定した。
【０１２４】
【表１８】
2021522357.tif 000019
【０１２５】
実施例１３及び１４を実施例１５と比較すると、最大トルク％及びノズル圧力の低下によって証明されるように、２５ＲＶ供給原料ポリマーを使用した加工の容易さの改善という利点が示されている。
【０１２６】
【表１９】
2021522357.tif 000020
【０１２７】
【表２０】
2021522357.tif 000021
【０１２８】
実施例１３及び１４を実施例１５と比較すると、一般的に低下された充填圧及び／又はサイクル時間によって証明されるように、２５ＲＶ供給原料ポリマーを使用した加工の容易さの改善という利点が示されている。
【０１２９】
【表２１】
2021522357.tif 000022
【０１３０】
実施例１３及び１４を実施例１５と比較すると、比較可能な燃焼性性能が実証されている。実際に、場合によっては、燃焼性評価の改善が見られる。
【０１３１】
【表２２】
2021522357.tif 000023
【０１３２】
実施例１０及び１１を実施例１２と比較すると、機械的特性の一部が低下しているにもかかわらず、依然として許容可能であり、一部の特性が改善されることを示している。
【０１３３】
全体として、実施例１３、１４、及び１５を比較すると、配合及び成形の両方で２５ＲＶ供給原料ポリマーを使用することによる加工の容易さの改善を示し、一方で、有用な機械的特性と共に燃焼性特性を維持し、実際にいくつかの特性が改善されていることが示されている。燃焼性特性が所望の性能を満たしていない場合、加工の容易さが改善されたことにより、加工ウィンドウを当業者に拡張して、許容可能な加工、燃焼性、及び要求される機械的性能のバランスを満たすために更なる難燃剤添加剤を加えることを可能にする。
実施例１６〜１９．ハロゲン及びアンチモン含有難燃剤添加剤を含むポリアミド配合ポリアミド配合物。
【０１３４】
本明細書に記載される一般的な手順を使用して、以下の難燃剤ポリアミド組成物を、４８、３５及び２５ＲＶ  Ｎ６６供給原料ポリアミドから作製した。試験組成物は、３６．４部の２２ＲＶ  Ｎ６６ポリアミド、２５．０部のガラス繊維、２５．９部のＳＡＹＴＥＸ（登録商標）ＨＰ  ７０１０臭素系難燃剤添加剤、３．１部のＣａｍｐｉｎｅ  ＰＡ  ２６１７１７アンチモン系難燃剤添加剤、９．３部のＦｉｒｅｂｒａｋｅ（登録商標）５００ホウ酸亜鉛系難燃剤添加剤、及び０．３部のＩｒｇａｎｏｘ（登録商標）Ｂ１１７１ポリマー添加剤を含有していた。
【０１３５】
各試験片を適切な燃焼性又は機械的試験片に成形し、燃焼性評価及び機械的特性を決定した。
【０１３６】
【表２３】
2021522357.tif 000024
【０１３７】
実施例１６及び１７を実施例１８及び１９と比較すると、最大トルク％及びノズル圧力の低下によって証明されるように、２５ＲＶ及び２０ＲＶ供給原料ポリマーを使用した加工の容易さの改善という利点が示されている。
【０１３８】
【表２４】
2021522357.tif 000025
【表２５】
2021522357.tif 000026
【０１３９】
実施例１６及び１７と実施例１８及び１９と比較すると、一般的に低下された充填圧及び／又はサイクル時間によって証明されるように、２５ＲＶ及び２０ＲＶ供給原料ポリマーを使用した加工の容易さの改善という利点が示されている。
【０１４０】
【表２６】
2021522357.tif 000027
【０１４１】
実施例１６及び１７を実施例１８及び９と比較すると、比較可能な燃焼性性能が実証されている。
【０１４２】
【表２７】
2021522357.tif 000028
【０１４３】
実施例１６及び１７を実施例１８及び１９と比較すると、機械的特性の一部が低下しているにもかかわらず、依然として許容可能であり、一部の特性が改善されることを示している。
【０１４４】
全体として、実施例１６及び１７を実施例１８及び１９と比較すると、配合及び成形の両方で２５ＲＶ又は２０ＲＶ供給原料ポリマーを使用することによる加工の容易さの改善を示し、一方で、有用な機械的特性を維持し、いくつかの特性が改善されていることが示されている。燃焼性特性が所望の性能を満たしていない場合、加工の容易さが改善されたことにより、加工ウィンドウを当業者に拡張して、許容可能な加工、燃焼性、及び要求される機械的性能のバランスを満たすために更なる難燃剤添加剤を加えることを可能にする。
実施例２０〜２２．ハロゲン及びアンチモンを含まない、リン含有難燃剤添加剤を含むポリアミド配合物。
【０１４５】
本明細書に記載される一般的な手順を使用して、以下の難燃剤ポリアミド組成物を、４８、３５及び２５ＲＶ  Ｎ６６供給原料ポリアミドから作製した。試験組成物は、４２．７部の２５ＲＶ  Ｎ６６ポリアミド、４０．０部のガラス繊維、１２．０部のＥｘｏｌｉｔ（登録商標）ＯＰ  １３１４難燃剤添加剤、５．０部のＰｒｅｎｉｆｏｒ（商標））ＥＰＦＲ−ＭＰＰ３００難燃剤添加剤、及び０．３部のＩｒｇａｎｏｘ（登録商標）Ｂ１１７１ポリマー添加剤を含有していた。
【０１４６】
各試験片を適切な燃焼性又は機械的試験片に成形し、燃焼性評価及び機械的特性を決定した。
【０１４７】
【表２８】
2021522357.tif 000029
【０１４８】
実施例２０及び２１を実施例２２と比較すると、最大トルク％及びノズル圧力の低下によって証明されるように、２５ＲＶ供給原料ポリマーを使用した加工の容易さの改善という利点が示されている。
【０１４９】
【表２９】
2021522357.tif 000030
【０１５０】
実施例２０及び２１を実施例２２と比較すると、一般的に低下された充填圧及び／又はサイクル時間によって証明されるように、２５ＲＶ供給原料ポリマーを使用した加工の容易さの改善という利点が示されている。
【０１５１】
【表３０】
2021522357.tif 000031
【０１５２】
実施例２０及び２１を実施例２２と比較すると、比較可能な燃焼性性能が実証されている。
【０１５３】
【表３１】
2021522357.tif 000032
【０１５４】
実施例２０及び２１を実施例２２と比較すると、機械的特性が依然として許容可能であり、一部の特性が改善されることを示している。
【０１５５】
全体として、実施例２０及び２１を実施例２０と比較すると、配合及び成形の両方で２５ＲＶ供給原料ポリマーを使用することによる加工の容易さの改善を示し、一方で、有用な機械的特性を維持し、いくつかの特性が改善されていることが示されている。燃焼性特性が所望の性能を満たしていない場合、加工の容易さが改善されたことにより、加工ウィンドウを当業者に拡張して、許容可能な加工、燃焼性及び要求される機械的性能のバランスを満たすために更なる難燃剤添加剤を加えることを可能にする。
実施例２３．難燃剤ポリアミド組成物から形成される繊維の特性
【０１５６】
この実施例では、繊維は、様々なＲＶを有し、０〜１５重量％の範囲の様々な量のＥｘｏｌｉｔ（登録商標）ＯＰ  ９４５難燃剤添加剤と共に０．３重量％のＩｒｇａｎｏｘ（登録商標）Ｂ１１７１ポリマー添加剤を含むＮ６６ポリアミドを使用して溶融紡糸される。ガラス繊維は組成物中に存在しなかった。調製した充填Ｎ６６樹脂について、試験したＲＶは、２０ＲＶ、２５ＲＶ、３５ＲＶ、及び４８ＲＶである。繊維を延伸し、フィラメント当たり４デニール（ｄｐｆ）であった円形断面の連続フィラメントを得る。
【０１５７】
破断強度測定は、ＡＳＴＭ  Ｄ８８５−Ｓｔａｎｄａｒｄ  Ｔｅｓｔ  Ｍｅｔｈｏｄｓ  ｆｏｒ  Ｔｉｒｅ  Ｃｏｒｄｓ，Ｔｉｒｅ  Ｃｏｒｄ  Ｆａｂｒｉｃｓ，ａｎｄ  Ｉｎｄｕｓｔｒｉａｌ  Ｆｉｌａｍｅｎｔ  Ｙａｒｎｓ  Ｍａｄｅ  ｆｒｏｍ  Ｍａｎｕｆａｃｔｕｒｅｄ  Ｏｒｇａｎｉｃ−Ｂａｓｅ  Ｆｉｂｅｒｓに従って、連続マルチフィラメント繊維で実施される。耐炎性能試験は、ＡＳＴＭ  Ｄ６４１３−Ｓｔａｎｄａｒｄ  Ｔｅｓｔ  Ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｔｅｓｔ）を使用して実施した。生地試験片は、５０重量％のナイロン−６、６系繊維（表３０のＲＶ値）及び５０重量％の難燃性レーヨン（Ｌｅｎｚｉｎｇ  ＦＲ；Ｌｅｎｚｉｎｇ  Ｇｒｏｕｐ、Ｌｅｎｚｉｎｇ、オーストラリアから市販されている）を含む２インチのステープルスパンヤーンから調製された。試験された生地試験片は、７．０ｏｚ／ｙｄ２の綾織りを有する。
【０１５８】
表３０は、様々なＲＶ及び難燃剤添加剤レベルを有するＮ６６ポリアミド樹脂からの延伸繊維の耐炎性データと共に、繊維の機械的強度（又は破断強度）を列挙する。
【０１５９】
【表３２】
2021522357.tif 000033
実施例２４．難燃剤ポリアミド組成物から形成される繊維の特性
【０１６０】
これらの実施例では、繊維は、様々なＲＶを有し、０〜１０重量％の範囲の様々な量のＥｘｏｌｉｔ（登録商標）ＯＰ  ９４５難燃剤添加剤を含むＮ６６ポリアミドを使用して溶融紡糸される。ガラス繊維は組成物中に存在しなかった。調製した充填Ｎ６６樹脂について、試験したＲＶは、２５ＲＶ、３８ＲＶ、及び５０ＲＶであった。繊維を延伸し、フィラメント当たり４デニール（ｄｐｆ）であった円形断面の連続フィラメントを得た。
【０１６１】
破断強度測定は、ＡＳＴＭ  Ｄ８８５−Ｓｔａｎｄａｒｄ  Ｔｅｓｔ  Ｍｅｔｈｏｄｓ  ｆｏｒ  Ｔｉｒｅ  Ｃｏｒｄｓ，Ｔｉｒｅ  Ｃｏｒｄ  Ｆａｂｒｉｃｓ，ａｎｄ  Ｉｎｄｕｓｔｒｉａｌ  Ｆｉｌａｍｅｎｔ  Ｙａｒｎｓ  Ｍａｄｅ  ｆｒｏｍ  Ｍａｎｕｆａｃｔｕｒｅｄ  Ｏｒｇａｎｉｃ−Ｂａｓｅ  Ｆｉｂｅｒｓに従って、連続マルチフィラメント繊維で実施した。
【０１６２】
表３１は、様々なＲＶ及び難燃剤添加剤レベルを有するＮ６６ポリアミド樹脂からの延伸繊維のパック圧力データと共に、繊維の機械的強度（又は破断強度）を列挙する。
【０１６３】
【表３３】
2021522357.tif 000034
例示的な態様
【０１６４】
以下の例示的な態様が提供され、その番号付けは、重要度のレベルを指定するものとして解釈されるべきではない：
【０１６５】
態様１は、以下を含む難燃剤ポリアミド組成物を提供する：
２０以上〜３３以下の相対粘度（ＲＶ）を有する、組成物の約３０重量％〜約９９重量％であるポリアミドと；
１種又は複数の難燃剤添加剤とを含む、難燃剤ポリアミド組成物。
【０１６６】
態様２は、組成物がアンダーライターズラボラトリーズ試験番号ＵＬ９４によって測定される０．４ｍｍでのＶ−２、Ｖ−１、又はＶ−０の難燃性評価、或いはアンダーライターズラボラトリーズ試験番号ＵＬ９４によって測定される０．４ｍｍでのＶ−１又はＶ−０の難燃性評価を有する、態様１に記載の組成物を提供する。
【０１６７】
態様３は、組成物がアンダーライターズラボラトリーズ試験番号ＵＬ９４によって測定される０．４ｍｍでのＶ−０の難燃性評価を有する、態様１〜２のいずれか１つに記載の組成物を提供する。
【０１６８】
態様４は、ポリアミドが２０以上〜３０以下のＲＶを有する、態様１〜３のいずれか１つに記載の組成物を提供する。
【０１６９】
態様５は、ポリアミドが２０以上〜２５以下のＲＶを有する、態様１〜４のいずれか１つに記載の組成物を提供する。
【０１７０】
態様６は、ポリアミドが単一のポリアミド、ポリアミドのブレンド、ポリアミドコポリマー、又はこれらの組み合わせである、態様１〜５のいずれか１つに記載の組成物を提供する。
【０１７１】
態様７は、ポリアミドがナイロン６６である、態様１〜６のいずれか１つに記載の組成物を提供する。
【０１７２】
態様８は、ポリアミドが組成物の約３５重量％〜約９６重量％である、態様１〜７のいずれか１つに記載の組成物を提供する。
【０１７３】
態様９は、ポリアミドが組成物の約８５重量％〜約９６重量％である、態様１〜８のいずれか１つに記載の組成物を提供する。
【０１７４】
態様１０は、１種又は複数の難燃剤が組成物の約１重量％〜約５０重量％である、態様１〜９のいずれか１つに記載の組成物を提供する。
【０１７５】
態様１１は、１種又は複数の難燃剤が組成物の約３重量％〜約４０重量％である、態様１〜１０のいずれか１つに記載の組成物を提供する。
【０１７６】
態様１２は、１種又は複数の難燃剤添加剤が４重量％〜１２重量％である、態様１〜１１のいずれか１つに記載の組成物を提供する。
【０１７７】
態様１３は、１種又は複数の難燃剤添加剤が、ハロゲン含有難燃剤添加剤、相乗剤を含むハロゲン含有難燃剤添加剤、リン含有難燃剤添加剤、無機難燃剤添加剤、窒素含有難燃剤添加物、相乗剤を含む窒素含有難燃剤添加剤、又はこれらの組み合わせである、態様１〜１２のいずれか１つに記載の組成物を提供する。
【０１７８】
態様１４は、１種又は複数の難燃剤添加剤が、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択される、態様１〜１３のいずれか１つに記載の組成物を提供する。
【０１７９】
態様１５は、１種又は複数の補強充填剤を更に含む、態様１〜１４のいずれか１つに記載の組成物を提供する。
【０１８０】
態様１６は、１種又は複数の補強充填剤が、炭素、ガラス、繊維材料、ケブラー、セルロース、グラフェン、シリカート、ナノチューブ、ダイヤモンド、又はこれらの組み合わせである、態様１５に記載の組成物を提供する。
【０１８１】
態様１７は、補強充填剤がガラス繊維である、態様１５〜１６のいずれか１つに記載の組成物を提供する。
【０１８２】
態様１８は、１種又は複数の補強充填剤が組成物の約０．１重量％〜約６２重量％である、態様１５〜１７のいずれか１つに記載の組成物を提供する。
【０１８３】
態様１９は、１種又は複数の補強充填剤が組成物の約１重量％〜約４０重量％である、態様１５〜１８のいずれか１つに記載の組成物を提供する。
【０１８４】
態様２０は、１種又は複数の難燃剤添加剤が組成物の１０重量％〜５０重量％である、態様１７〜１９のいずれか１つに記載の組成物を提供する。
【０１８５】
態様２１は、１種又は複数の難燃剤添加剤が組成物の１７重量％〜３９重量％である、態様１７〜２０のいずれか１つに記載の組成物を提供する。
【０１８６】
態様２２は、ポリアミドが組成物の約３０重量％〜約８０重量％である、態様１７〜２１のいずれか１つに記載の組成物を提供する。
【０１８７】
態様２３は、ポリアミドが組成物の約３５重量％〜約６５重量％である、態様１７〜２２のいずれか１つに記載の組成物を提供する。
【０１８８】
態様２４は、組成物がＩＳＯ５２７の方法によって測定される５０ＭＰａ〜約５００ＭＰａの破断時引張強度を有する、態様１〜２３のいずれか１つに記載の組成物を提供する。
【０１８９】
態様２５は、組成物がＩＳＯ５２７の方法によって測定される８０ＭＰａ〜約２００ＭＰａの破断時引張強度を有する、態様１〜２４のいずれか１つに記載の組成物を提供する。
【０１９０】
態様２６は、組成物がＩＳＯ５２７の方法によって測定される約１，０００ＭＰａ〜約１５，０００ＭＰａの引張弾性率を有する、態様１〜２５のいずれか１つに記載の組成物を提供する。
【０１９１】
態様２７は、組成物がＩＳＯ５２７の方法によって測定される３，５００ＭＰａ〜１３，０００ＭＰａの引張弾性率を有する、態様１〜２６のいずれか１つに記載の組成物を提供する。
【０１９２】
態様２８は、１種又は複数の加工性添加剤を更に含む、態様１〜２７のいずれか１つに記載の組成物を提供する。
【０１９３】
態様２９は、１種又は複数の加工性添加剤が組成物の約０．０１重量％〜約１０重量％である、態様１〜２８のいずれか１つに記載の組成物を提供する。
【０１９４】
態様３０は、１種又は複数の加工性添加剤が組成物の約０．１重量％〜約１重量％である、態様１〜２９のいずれか１つに記載の組成物を提供する。
【０１９５】
態様３１は、２０以上〜３３以下のＲＶの代わりに２０未満又は３３超のＲＶを有するポリアミドを含むが、それ以外は同一である別の組成物が、アンダーライターズラボラトリーズ試験番号ＵＬ９４によって測定される際に、難燃性が低い、態様１〜３０のいずれか１つに記載の組成物を提供する。
【０１９６】
態様３２は、２０以上〜３３以下のＲＶの代わりに２０未満又は３３超のＲＶを有するポリアミドを含むが、それ以外は同一である別の組成物が、アンダーライターズラボラトリーズ試験番号ＵＬ９４によって測定される際に、同じ難燃性を達成するために、１種又は複数の難燃剤添加剤のより高い濃度を必要とする、態様１〜３１のいずれか１つに記載の組成物を提供する。
【０１９７】
態様３３は、態様１〜３２のいずれか１つに記載の難燃剤ポリアミド組成物の製造方法であって、本方法は、
ポリアミドを１種又は複数の難燃剤添加剤と組み合わせて、難燃剤ポリアミド組成物を形成する工程を含む。
【０１９８】
態様３４は、ナイロン６６が２０以上〜３３以下のＲＶを有する、組成物の約３０重量％〜約９９重量％であるナイロン６６と、
組成物の約１重量％〜約５０重量％ある１種又は複数の難燃剤添加剤とを含む難燃剤ポリアミド組成物を提供し、
組成物は、アンダーライターズラボラトリーズ試験番号ＵＬ９４によって測定される０．４ｍｍでのＶ−２、Ｖ−１、又はＶ−０の難燃性評価を有する。
【０１９９】
態様３５は、
ナイロン６６が２０以上〜３３以下のＲＶを有する、組成物の約８０重量％〜約９９重量％であるナイロン６６と、
組成物の約１重量％〜約２０重量％である１種又は複数の難燃剤添加剤と、１種又は複数の難燃剤添加剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択されることを含む、難燃剤ポリアミド組成物を提供し、
組成物は、ガラス繊維を実質的に含まず、組成物は、アンダーライターズラボラトリーズ試験番号ＵＬ９４によって測定される０．４ｍｍでのＶ−２、Ｖ−１、又はＶ−０の難燃性評価を有する。
【０２００】
態様３６は、ナイロン６６が２０以上〜３３以下のＲＶを有する、組成物の約３０重量％〜約８０重量％であるナイロン６６と、
組成物の約１０重量％〜約５０重量％である１種又は複数の難燃剤添加剤と、１種又は複数の難燃剤添加剤は、メラミンシアヌラート、アルミニウムジエチルホスフィナート、メラミンポリホスファート、ブロモポリスチレン、三酸化アンチモン、脱水ホウ酸亜鉛、及びこれらの組み合わせから選択され、
組成物の約１重量％〜約４０重量％であるガラス繊維補強充填剤とを含む、難燃剤ポリアミド組成物を提供し、
組成物は、アンダーライターズラボラトリーズ試験番号ＵＬ９４によって測定される０．４ｍｍでのＶ−２、Ｖ−１、又はＶ−０の難燃性評価を有する。
【０２０１】
態様３７は、ポリアミド組成物がポリ（アリーレンエーテル）及びその非ポリアミドコポリマーを実質的に含まない、請求項１〜３２及び３４〜３６のいずれか１つに記載の難燃剤ポリアミド組成物を提供する。
【０２０２】
態様３８は、ポリアミド組成物がポリ（フェニレンエーテル）及びその非ポリアミドコポリマーを実質的に含まない、請求項１〜３２及び３４〜３７のいずれか１つに記載の難燃剤ポリアミド組成物を提供する。
【０２０３】
態様３９は、ポリアミド組成物がスチレンコポリマー、ポリオレフィン、非ポリアミドポリエステル、これらの誘導体、又はこれらの組み合わせを実質的に含まない、請求項１〜３２及び３４〜３８のいずれか１つに記載の難燃剤ポリアミド組成物を提供する。
【０２０４】
態様４０は、ポリアミド組成物がスチレン−エチレン−ブラジエン−スチレン（ＳＥＢＳ）、非ポリアミドポリマー、これらの誘導体、又はこれらの組み合わせを実質的に含まない、請求項１〜３２及び３４〜３９のいずれか１つに記載の難燃剤ポリアミド組成物を提供する。
【０２０５】
態様４１は、ポリアミド組成物がマレイン化スチレン−水素添加ブタジエン−スチレンを実質的に含まない、請求項１〜３２及び３４〜４０のいずれか１つに記載の難燃剤ポリアミド組成物を提供する。
【０２０６】
態様４２は、ポリアミド組成物が繊維である、請求項１〜３２及び３４〜４０のいずれか１つに記載の難燃剤ポリアミド組成物を提供する。ポリアミド組成物を提供する。
【国際調査報告】
2021522357.tif 000035
2021522357.tif 000036
2021522357.tif 000037
2021522357.tif 000038